(57)【要約】【課題】改善された摩擦および熱安定性を提供する添加剤の組合せを含む潤滑組成物を提供すること。【解決手段】本発明は、潤滑粘度を有する主要量のオイル、ギアまたはトランスミッションオイルパッケージおよび、少なくとも１つの飽和脂肪リン酸エステルまたは塩を含有するトップトリートメントのブレンドを含む潤滑組成物に関し、この潤滑組成物は、飽和脂肪ホスファイトを含有しない。別の実施形態において本発明は、潤滑粘度を有する主要量のオイル、少なくとも１つの飽和脂肪リン酸エステルまたは塩、少なくとも１つのポリスルフィドおよび少なくとも１つのリン含有耐摩耗剤またはエクストリームプレッシャー剤を含有するする潤滑組成物に関し、ここでこの潤滑組成物は飽和脂肪ホスファイトを含有しない。本発明は、潤滑剤に添加したときに、摩擦特性および、必要に応じて熱安定性特性を提供し、改善し得る添加剤組成物に関する。【選択図】なし【特許請求の範囲】
【請求項１】
本明細書中に記載の発明。
【発明の詳細な説明】
【技術分野】
【０００１】
（仮出願の引用）
本願は、１９９８年１０月１９日に出願された仮出願番号６０／１０４，８０７号（本明細書において参考として援用される）に対して優先権を主張する。
【０００２】
（発明の技術分野）
本発明は、改善された摩擦、および潤滑組成物に対する熱安定性を提供する添加剤の組合せを含む潤滑組成物に関する。この潤滑組成物は、（Ａ）脂肪で飽和されたホスフェート、ならびに任意に（Ｂ）少なくとも１つのアルキルイミダゾリンまたはカルボン酸およびポリアミンの反応生成物、および／または（Ｃ）ホウ酸化された分散剤でオーバーベースされた組成物を含む。
【背景技術】
【０００３】
（発明の背景）
従来のディファレンシャル（ｄｉｆｆｅｒｅｎｔｉａｌ）は、通常の条件下で概して満足いくように実施されているが、この従来のディファレンシャルは、失速と呼ばれる欠点に悩まされている。失速は、１つのホイールが牽引力を失い、そしてその乗り物が動かなくなる現象である。このことの原因は、そのディファレンシャルの設計に関連する。ここで、駆動トルクの全てが、より少ない牽引力を伴うホイールから取り除かれる。リミテッドスリップディファレンシャル（ｌｉｍｉｔｅｄ−ｓｌｉｐ  ｄｉｆｆｅｒｅｎｔｉａｌ）の設計は、クラッチプレートもしくは摩擦コーン（ｃｏｎｅ）を使用してその失速を克服する。これらの装置は、より強力な力を、牽引力を有するそのホイールに伝達する補助となる。この結果、両方のホイールが回転し、そして自動車が移動する。これらの装置に共通する問題は、低速でクラッチの要素間に生じるスティックスリップ（係合−脱係合）現象から生じるノイズまたはチャターである。摩擦モディファイアー（ｍｏｄｉｆｉｅｒ）と呼ばれる添加剤を使用して、その潤滑剤に対して適切な摩擦特性を付与して、この問題を克服する。
【０００４】
通常、摩擦モディファイアーは、耐摩耗性および／またはエクストリームプレッシャー添加剤（極圧添加剤）の性能を損なう。一般に、潤滑剤における耐摩耗またはエクストリームプレッシャー添加剤は、その装置の可動部分の間に潤滑剤の層を維持することによって損傷を減少させる。耐摩耗または極度の圧力を提供する、潤滑剤の添加剤は、金属接触における有害な金属を減少させる補助をする。潤滑剤について、摩擦特性と耐摩耗／エクストリームプレッシャー特性との間の平衡を提供するリミテッドスリップ車軸が必要とされる。
【０００５】
潤滑剤の熱安定性は、別の重要なパラメータである。伝統的な潤滑剤は、今日の装置の高い作動温度に耐えられず、そしてバルクにおいて分解し、そして必要であるときおよび場所において利用可能ではない。これらの潤滑剤にとって、熱安定性であることが必要である。熱安定性の１つの測定は、ＡＳＴＭ  Ｌ−６０試験である。耐摩耗エクストリームプレッシャー保護は、一般に、ＡＳＴＭ  Ｌ−４２およびＡＳＴＭ  Ｌ−３７試験において反映される。
【０００６】
「トップトリートメント」は、特定の特性を改良するために既存の潤滑剤のトップに添加される、添加剤の組合せである。ＡＰＩ  ＧＬ−４またはＧＬ−５およびＭＩＬ−ＰＲＦ−２１０５Ｅ潤滑剤パッケージに対して添加され得るトップトリートメントを有させて、摩擦および必要に応じて熱安定性を提供することが所望される。
【発明の概要】
【課題を解決するための手段】
【０００７】
（発明の要旨）
本発明は、潤滑組成物に関する。この潤滑組成物は、主要量の潤滑粘度オイル、ギヤまたはトランスミッションオイルパッケージおよびトップトリートメントのブレンドを含む。このトップトリートメントは，少なくとも１つの飽和脂肪リン酸エステルまたは塩を含む。ここで、この潤滑組成物は、飽和脂肪ホスファイトを含まない。別の実施形態において、本発明は、潤滑組成物に関する。この潤滑組成物は、主要量の潤滑粘度オイル、少なくとも１つの飽和脂肪リン酸エステルまたはリン酸塩、少なくとも１つのポリスルフィドおよび少なくとも１つのリン含有耐摩耗剤もしくはエクストリームプレッシャー剤を含む。ここで、この潤滑組成物は、飽和脂肪ホスファイトを含まない。本発明は、潤滑剤に添加される場合摩擦特性および任意に熱安定特性を提供および改良し得る添加剤の組合せに関する。この添加剤は、リン酸エステルまたはリン酸塩を含み、ここで、このホスフェートのヒドロカルビル基は、脂肪飽和基である。トップトリートメントもまた、置換された脂肪酸イミダゾリンまたは脂肪族カルボン酸およびポリアルキレンポリアミドおよび／もしくはホウ酸化分散剤の反応生成物を含み得る。
【発明を実施するための形態】
【０００８】
（好ましい実施形態の説明）
用語「ヒドロカルビル」は、炭化水素および実質的炭化水素基を含む。実質的炭化水素とは、その基の主要な炭化水素の性質を変更しないヘテロ原子置換基を含む基をいう。ヒドロカルビル基の例としては、以下が挙げられる：
（１）炭化水素置換基（すなわち、脂肪族（例えば、アルキルまたはアルケニル）、脂環族（例えば、シクロアルキル、シクロアルケニル）置換基、芳香族置換された芳香族置換基、脂肪族置換された芳香族置換基および脂環族置換された芳香族置換基など、ならびに環式置換基（ここで、その環は、その分子の別の部分を通じて完成される（すなわち、例えば、任意の２つの指定された置換基は、一緒になって、脂環式ラジカルを形成し得る））；
（２）置換された炭化水素置換基（すなわち、本発明の状況において、置換基の主要な炭化水素の性質を変更しない非炭化水素基を含むそれらの置換基；当業者は、そのような基（例えば、ハロ（特に、クロロおよびフルオロ）、ヒドロキシ、メルカプト、ニトロ、ニトロソ、スルホキシなど）を認識する）；
（３）へテロ原子置換基（すなわち、本発明の状況内において主要な炭化水素の特性を有し、そうでなければ炭素原子から構成される環または鎖において存在する炭素以外に原子を含む置換基（例えば、アルコキシまたはアルキルチオ）。適切なヘテロ原子は、当業者に明白であり、そして例えば、イオウ、酸素、窒素を含み、そのような置換基としては、例えば、ピリジル、フリル、チエニル、イミダゾリルなどが挙げられる。
【０００９】
一般に、およそ２を超えない、好ましくは、１つを超えないヘテロ置換基が、そのヒドロカルビル基において、１０の炭素原子ごとに存在する。代表的には、そのヒドロカルビル基において、そのようなヘテロ原子置換基は存在しない。従って、そのヒドロカルビル基は純粋な炭化水素である。
【００１０】
上記のように、上記の添加剤は、既存の潤滑組成物についてのトップトリートメントを含む。別の実施形態において、その添加剤は、本明細書において記載される潤滑組成物において使用される。具体的には、これらのトップトリートメントは、ギアまたはトランスミッションの潤滑剤に対して改善された摩擦特性および任意に熱安定性特性を提供する。このギア潤滑剤としては、代表的に、ＡＰＩ  ＧＬ−４およびＧＬ−５の処方物およびＡＰＩ  ＧＬ−５  ＡＰＩ  ＭＴ−１処方物が挙げられる。
【００１１】
（脂肪リン酸塩）
上記のように、本発明の潤滑添加剤は、リン酸エステルまたはリン酸塩であり得る。このリン酸エステルまたはリン酸塩は、約０．２５％〜約４％、または約０．５％〜約２％、または約０．７５％〜約１．５％のリン酸エステルもしくは塩をその潤滑剤に対してを提供するレベルで存在する。本明細書および請求の範囲においてここおよびその他の場所で、その範囲および比率の制限は組み合わせられ得る。トップトリートメントは、代表的に、主要量のリン酸エステルまたはリン酸塩を含む。より具体的には、このリン酸エステルまたはリン酸塩は、トップトリートメントの添加剤の約５５重量％〜約１００重量％、または約６５重量％〜約９５重量％、または約７５重量％〜約９０重量％で存在する。
【００１２】
そのリン酸エステルまたはリン酸塩は、モノヒドロカルビルホスフェート、ジヒドロカルビルホスフェート、またはトリヒドロカルビルホスフェートであり得る。ここで、各ヒドロカルビル基は飽和している。１つの実施形態において、各ヒドロカルビル基は、独立して、約８〜約３０の、または約１２〜約２８の、または約１４〜約２４の、または約１４〜約１８の炭素原子を含む。１つの実施形態において、このヒドロカルビル基は、アルキル基である。ヒドロカルビル基の例としては、トリデシル、テトラデシル、ペンタデシル、ヘキサデシル、ヘプタデシル、オクタデシルの基およびそれらの混合物が挙げられる。
【００１３】
１つの実施形態において、リン酸エステルまたはリン酸塩は、飽和アルコールと１つ以上のリン含有酸または酸無水物とを反応させることによって調製されるリン含有酸エステルである。このリン含有酸または酸無水物は、一般に無機リンの試薬（例えば、五酸化リン、三酸化リン、四酸化リン、亜リン酸、リン酸、リンハライド、低級リンエステル、またはリンスルフィド（これは、五硫化リンを含む）などである。低級のリン含有酸エステルは、一般に、１〜約７の炭素原子を、各エステル基において含む。アルコールは、このリン含有酸エステルまたは塩を調製するために使用される。アルコール市販されるアルコールおよびアルコール混合物の例としては、Ａｌｆｏｌ  １２１８（一級直鎖の合成アルコール（１２〜１８の炭素原子を含む）の混合物）；Ａｌｆｏｌ２０＋アルコール（Ｃ18〜Ｃ28の一級アルコール（ＧＬＣ（ガス液体クロマトグラフィー）によって決定される場合殆どＣ20アルコールを有する）の混合物）；およびＡｌｆｏｌ  ２２＋アルコール（主にＣ22アルコールを含むＣ18−Ｃ28一級アルコール）が挙げられる。Ａｌｆｏｌアルコールは、Ｃｏｎｔｉｎｅｎｔａｌ  Ｏｉｌ  Ｃｏｍｐａｎｙから入手可能である。市販されるアルコール混合物の別の例は、Ａｄｏｌ  ６０（約７５重量％の直鎖Ｃ22一級アルコール、約１５％のＣ20一級アルコールならびに約８％のＣ18およびＣ24アルコール）である。Ａｄｏｌアルコールは、Ａｓｈｌａｎｄ  Ｃｈｅｍｉｃａｌで商品化されている。
【００１４】
天然に存在するトリグリセリドから誘導され、かつ、Ｃ8〜Ｃ18の鎖長の範囲の一価脂肪族アルコールの種々の混合物は、Ｐｒｏｃｔｅｒ  ＆  Ｇａｍｂｌｅ  Ｃｏｍｐａｎｙから入手可能である。これらの混合物は、種々の量の、１２、１４、１６または１８の炭素原子を含む脂肪族アルコールを含む。例えば、ＣＯ−１２１４は、０．５％のＣ10アルコール、６６．０％のＣ12アルコール、２６．０％のＣ14アルコールおよび６．５％のＣ16アルコールを含む脂肪族アルコール混合物である。
【００１５】
別のグループの市販される混合物としては、「Ｎｅｏｄｏｌ」というＳｈｅｌｌ  Ｃｈｅｍｉｃａｌ  Ｃｏ．から入手可能な製品が挙げられる。例えば、Ｎｅｏｄｏｌ  ２３は、Ｃ12およびＣ13のアルコールの混合物である。Ｎｅｏｄｏｌ  ２５は、Ｃ12およびＣ15のアルコールの混合物である。そして、Ｎｅｏｄｏｌ  ４５は、Ｃ14〜Ｃ15の直鎖アルコールの混合物である。
【００１６】
１つの実施形態において、そのホスフェートは、約１４〜約１８の炭素原子を、各ヒドロカルビル基中に含む。このホスフェートのヒドロカルビル基は、一般に、約１４〜約１８までの炭素原子を有する脂肪族アルコールの混合物から誘導される。
【００１７】
このヒドロカルビルホスフェートはまた、脂肪族ビシナルジオールから誘導され得る。脂肪族ビシナルジオールの例としては、Ａｓｈｌａｎｄ  Ｏｉｌから、一般商品名がＡｄｏｌ  １１４およびＡｄｏｌ  １５８として入手可能なものが挙げられる。前者は、Ｃ11〜Ｃ14の直鎖のαオレフィン画分から誘導され、そして後者は、Ｃ15〜Ｃ18の画分から誘導される。
【００１８】
このリン酸塩は、酸性リン酸エステルと、アミン化合物もしくは金属塩基を反応させてアミンまたは金属塩を形成させることによって調製され得る。このアミンは、モノアミンまたはポリアミンであり得る。有用なアミンとしては、米国特許第４，２３４，４３５号の第２１欄第４行〜第２７欄第５０行に開示されており、これらの部分は、本明細書において参考として援用される。
【００１９】
一般に、モノアミン類は、１から約３０、または１から約１２、または１から約６の炭素原子を含むヒドロカルビル基を含む。本発明で有用な一級モノアミン類の例は、メチルアミン、エチルアミン、プロピルアミン、ブチルアミン、シクロペンチルアミン、シクロヘキシルアミン、オクチルアミン、ドデシルアミン、アリルアミン、ココアミン（ｃｏｃｏａｍｉｎｅ）、ステアリルアミン、およびラウリルアミンを含む。二級モノアミン類の例は、ジメチルアミン、ジエチルアミン、ジプロピルアミン、ジブチルアミン、ジシクロペンチルアミン、ジシクロヘキシルアミン、メチルブチルアミン、エチルヘキシルアミンなどを含む。
【００２０】
１つの実施形態では、このアミンは、ｎ−オクチルアミン、ｎ−デシルアミン、ｎ−ドデシルアミン、ｎ−テトラデシルアミン、ｎ−ヘキサデシルアミン、ｎ−オクタデシルアミン、オレイルアミンなどを含む、脂肪族（Ｃ8-30）アミンである。有用な脂肪族アミン類はまた、「Ａｒｍｅｅｎ」アミン類（Ａｋｚｏ  Ｃｈｅｍｉｃａｌｓ、Ｃｈｉｃａｇｏ、Ｉｌｌｉｎｏｉｓから入手可能な製品）のような、Ａｒｍｅｅｎ  Ｃ、Ａｒｍｅｅｎ  Ｏ、Ａｒｍｅｅｎ  ＯＬ、Ａｒｍｅｅｎ  Ｔ、Ａｒｍｅｅｎ  ＨＴ、Ａｒｍｅｅｎ  ＳおよびＡｒｍｅｅｎ  ＳＤ（ここで文字の意味は、ココ（ｃｏｃｏ）基、オレイル基、タロウ基、またはステアリル基のような脂肪族基に関連する）のような、市販の脂肪族アミン類を含む。
【００２１】
その他の有用なアミン類は、式Ｒ’’（ＯＲ’）xＮＨ2（ここでＲ’は、約２から約６の炭素原子を有する２価のアルキレン基であり；ｘは、１から約１５０、または約１から約５、または１の数であり；そしてＲ’’は、約５から約１５０炭素原子のヒドロカルビル基である）によって表されるような、一級エーテルアミン類を含む。エーテルアミンの例は、Ｍａｒｓ  Ｃｈｅｍｉｃａｌ  Ｃｏｍｐａｎｙ、Ａｔｌａｎｔａ、Ｇｅｏｒｇｉａによって生産かつ市販される、ＳＵＲＦＡＭ（登録商標）アミンの名で市販されている。好適なエーテルアミン類は、ＳＵＲＦＡＭ  Ｐ１４Ｂ（デシロキシプロピルアミン）、ＳＵＲＦＡＭ  Ｐ１６Ａ（直鎖Ｃ16）、ＳＵＲＦＡＭ  Ｐ１７Ｂ（トリデシロキシプロピルアミン）として同定されるエーテルアミン類によって例示される。上記のＳＵＲＦＡＭおよび本明細書で以下で用いられる炭素鎖長（すなわち、Ｃ14など）は、酸素エーテル結合を近似し、そしてそれを含む。
【００２２】
１つの実施形態では、このアミンは、三級脂肪族一級アミンである。一般に、好ましくはアルキル基である脂肪族基は、約４から約３０、または約６から約２４、または約８から約２２の炭素原子を含む。通常、この三級アルキル一級アミン類は、式Ｒ5−Ｃ（Ｒ6）2−ＮＨ2によって表されるモノアミン類であり、ここでＲ5は、１から約２７の炭素原子を含むヒドロカルビル基であり、そしてＲ6は、１から約１２の炭素原子を含むヒドロカルビル基である。このようなアミン類は、ｔｅｒｔ−ブチルアミン、ｔｅｒｔ−ヘキシルアミン、１−メチル−１−アミノ−シクロヘキサン、ｔｅｒｔ−オクチルアミン、ｔｅｒｔ−デシルアミン、ｔｅｒｔ−ドデシルアミン、ｔｅｒｔ−テトラデシルアミン、ｔｅｒｔ−ヘキサデシルアミン、ｔｅｒｔ−オクタデシルアミン、ｔｅｒｔ−テトラコサニルアミン、およびｔｅｒｔ−オクタコサニルアミンによって例示される。
【００２３】
三級脂肪族アミン類の混合物もまた、リン酸塩を調製することに用いられ得る。このタイプのアミン混合物の例は、Ｃ11−Ｃ14三級アルキル一級アミン類の混合物である「Ｐｒｉｍｅｎｅ  ８１Ｒ」、およびＣ18−Ｃ22三級アルキル一級アミン類の類似の混合物である「Ｐｒｉｍｅｎｅ  ＪＭＴ」である（両者はＲｏｈｍ  ａｎｄ  Ｈａａｓ  Ｃｏｍｐａｎｙから入手可能である）。この三級脂肪族一級アミン類およびそれらの調製のための方法は当業者に公知である。本発明の目的に有用な三級脂肪族一級アミン、およびそれらの調製のための方法は、この点に関するその教示のために本明細書に参考として援用される米国特許第２，９４５，７４９号に記載されている。
【００２４】
別の実施形態では、このアミンは二級アミンである。二級アミン類の詳細は、ジメチルアミン、ジエチルアミン、ジプロピルアミン、ジブチルアミン、ジアミルアミン、ジヘキシルアミン、ジヘプチルアミン、メチルエチルアミン、エチルブチルアミン、エチルアミルアミンなどを含む。１つの実施形態では、この二級アミンは、ピペリジン、ピペラジン、モルホリンなど環状アミンであり得る。
【００２５】
１つの実施形態では、このアミンはヒドロキシアミンであり得る。代表的には、このヒドロキシアミン類は、一級、二級または三級アルカノールアミン類またはそれらの混合物である。このようなアミン類は、式：Ｈ2Ｎ−Ｒ’−ＯＨ、ＨＲ’1、−Ｎ−Ｒ’−ＯＨ、および（Ｒ’1）2−Ｎ−Ｒ’−ＯＨによって表され得、ここで各Ｒ’1は、独立して、１から約８の炭素原子のヒドロカルビル基であるか、または２から約８、好ましくは１から約４の炭素原子を有するヒドロキシヒドロカルビル基であり、そしてＲ’は、約２から約１８の炭素原子、好ましくは約２から約４の炭素原子の二価のヒドロカルビル基である。このような式における基−Ｒ’−ＯＨは、ヒドロキシヒドロカルビル基を表す。Ｒ’は、非環式、脂環式または芳香族基であり得る。代表的には、Ｒ’は、エチレン基、１，２−プロピレン基、１，２−ブチレン基、１，２−オクタデシレン基などのような、非環式直鎖または分岐アルキレン基である。同一分子中に２つのＲ’1基が存在する場合、それらは、直接的炭素−炭素結合によるか、またはヘテロ原子（例えば、酸素、窒素または硫黄）により結合され、５−、６−、７−または８−員環構造を形成し得る。このようなヘテロ環状アミン類の例は、Ｎ−（ヒドロキシル低級アルキル）−モルホリン類、−チオモルホリン類、−ピペリジン類、−オキサゾリジン類、−チアゾリジン類などを含む。しかし、代表的には、各Ｒ’1は、独立して、メチル、エチル、プロピル、ブチル、ペンチルまたはヘキシル基である。これらのアルカノールアミン類の例は、モノ−、ジ−、およびトリエタノールアミン、ジエチルエタノールアミン、エチルエタノールアミン、ブチルジエタノールアミンなどを含む。
【００２６】
ヒドロキシアミン類はまた、エーテルＮ−（ヒドロキシヒドロカルビル）アミンであり得る。これらは、上記に記載のヒドロキシアミン類のヒドロキシポリ（ヒドロカルビルオキシ）アナログである（これらのアナログはまた、ヒドロキシル置換オキシアルキレンアナログを含む）。このようなＮ−（ヒドロキシヒドロカルビル）アミン類は、エポキシドの前記アミン類との反応により首尾良く調製され得、そして式：Ｈ2Ｎ−（Ｒ’Ｏ）x−Ｈ、ＨＲ’1−Ｎ−（Ｒ’Ｏ）x−Ｈ、および（Ｒ’1）2−Ｎ−（Ｒ’Ｏ）x−Ｈによって表され得、ここで、ｘは、約２から約１５の数であり、そしてＲ1およびＲ’は上記のようである。Ｒ’1はまた、ヒドロキシポリ（ヒドロカルビルオキシ）基であり得る。
【００２７】
別の実施形態では、このアミンは、少なくとも１つのＮＨ基を含む、ヒドロキシヒドロカルビルアミンである。有用なヒドロキシヒドロカルビルアミンは、以下の式で表され得る：
【００２８】
【化１】
2010196076.tif 000002
ここで、Ｒ7は、ほぼ約６から約３０の炭素原子を含むヒドロカルビル基であり；Ｒ8は、約２から約１２の炭素原子を有するアルキレン基、好ましくは、エチレンまたはプロピレン基であり；Ｒ9は、約５までの炭素原子を含むアルキレン基であり；ｙは０または１であり；そして各Ｚは、独立して０から約１０の数であり、但し少なくとも１つのｚは０である。
【００２９】
上記式におけるｙが０である有用なヒドロキシヒドロカルビルアミン類は、２−ヒドロキシエチルヘキシルアミン；２−ヒドロキシエチルオクチルアミン；２−ヒドロキシエチルペンタデシルアミン；２−ヒドロキシエチルオレイルアミン；２−ヒドロキシエチルソヤアミン（ｓｏｙａｍｉｎｅ）；ビス（２−ヒドロキシエチル）ヘキシルアミン；ビス（２−ヒドロキシエチル）オレイルアミン；およびそれらの混合物を含む。例えば、２−ヒドロキシエトキシエチル、ヘキシルアミンとして、上記式において少なくとも１つのｚが少なくとも２である匹敵するメンバーもまた含まれる。
【００３０】
１つの実施形態では、このアミンは、ヒドロキシヒドロカルビルアミンであり得、ここで上記式を参照して、ｙは０に等しい。これらのヒドロキシヒドロカルビルアミン類は、Ａｋｚｏ  Ｃｈｅｍｉｃａｌ  Ｄｉｖｉｓｉｏｎ  ｏｆ  Ａｋｚｏｎａ、Ｉｎｃ．、Ｃｈｉｃａｇｏ、Ｉｌｌｉｎｏｉｓから、一般的な商品名「Ｅｔｈｏｍｅｅｎ」および「Ｐｒｏｐｏｍｅｅｎ」の下で入手可能である。このような製品の特定の例は：約５モルのエチレンオキシドを含むココナッツ脂肪酸のエチレンオキシド縮合物であるＥｈｏｍｅｅｎ  Ｃ／１５；それぞれ約１０および１５モルのエチレンオキシドを含むココナッツ脂肪酸からのエチレンオキシド縮合生成物であるＥｔｈｏｍｅｅｎ  Ｃ／２０およびＣ／２５；１モルのアミンあたり約２モルのエチレンオキシドを含むオレイルアミンのエチレンオキシド縮合生成物であるＥｔｈｏｍｅｅｎ  Ｏ／１２；それぞれ１モルのアミンあたり約５および１０モルのエチレンオキシドを含むステアリルアミンを有するエチレンオキシド縮合生成物であるＥｔｈｏｍｅｅｎ  Ｓ／１５およびＳ／２０；それぞれ１モルのアミンあたり約２、５および１５モルのエチレンオキシドを含むタロウアミンのエチレンオキシド縮合生成物であるＥｔｈｏｍｅｅｎ  Ｔ／１２、Ｔ／１５およびＴ／２５；ならびに１モルのオレイルアミンと、２モルプロピレンオキシドとの縮合生成物である、Ｐｒｏｐｏｍｅｅｎ  Ｏ／１２を含む。
【００３１】
リン酸塩は、ポリアミンに由来し得る。このポリアミンは、アルコキシル化ジアミン類、脂肪族ポリアミンジアミン類、アルキレンポリアミン類、ヒドロキシ含有ポリアミン類、縮合されたポリアミン類、アリールポリアミン類、およびヘテロ環式ポリアミン類を含む。アルコキシル化ジアミン類の市販の例は、上記式におけるｙが１であるアルコキシル化ジアミン類を含む。これらアミン類の例は、それぞれ１モルのジアミンあたり３および１０モルのエチレンオキシドを含むＮ−タロウトリメチレンジアミンのエレチンオキシド縮合生成物であるＥｔｈｏｄｕｏｍｅｅｎ  Ｔ／１３およびＴ／２０を含む。
【００３２】
別の実施形態では、このポリアミンは脂肪族ジアミンである。この脂肪族ジアミン類は、モノ−またはジアルキル、対称または非対称エチレンジアミン類、プロパンジアミン類（１，２，または１，３）、および上記のポリアミンアナログを含む。適切な市販の脂肪族ポリアミンは、Ｄｕｏｍｅｅｎ  Ｃ（Ｎ−ココ−１，３−ジアミノプロパン）、Ｄｕｏｍｅｅｎ  Ｓ（Ｎ−ソヤ（ｓｏｙａ）−１，３−ジアミノプロパン）、Ｄｕｏｍｅｅｎ  Ｔ  （Ｎ−タロウ−１，３−ジアミノプロパン）、およびＤｕｏｍｅｅｎ  Ｏ（Ｎ−オレイル−１，３−ジアミノプロパン）である。「Ｄｕｏｍｅｅｎ」は、Ａｒｍａｋ  Ｃｈｅｍｉｃａｌ  Ｃｏ．、Ｃｈｉｃａｇｏ、Ｉｌｌｉｎｏｉｓから市販されている。
アルキレンポリアミン類は、式ＨＲ10Ｎ−（アルキレン−Ｎ）n−（Ｒ10）2によって表され、ここで、ｎは、１から約１０、または約２から約７、または約２から約５の平均値を有し、そして「アルキレン」基は、１から約１０、または約２から約６、または約２から約４の炭素原子を有する。１つの実施形態では、各Ｒ10は、独立して水素；または約３０までの炭素原子の脂肪族基もしくはヒドロキシ置換脂肪族基である。別の実施形態では、Ｒ10は、上記Ｒ’1として同じ物を規定する。
【００３３】
このようなアルキレンポリアミン類は、メチレンポリアミン類、エチレンポリアミン類、ブチレンポリアミン類、プロピレンポリアミン類、ペンチレンポリアミン類などを含む。ピペラジン類およびＮ−アミノアルキル置換ピペラジン類のような、より高いホモログおよび関連ヘテロ環式アミン類もまた含まれる。このようなポリアミン類の特定の例は、エチレンジアミン、トリエチレンテトラアミン、トリス−（２−アミノエチル）アミン、プロピレンジアミン、トリメチレンジアミン、トリプロピレンテトラアミン、テトラエチレンペンタアミン、ヘキサエチレンヘプタアミン、ペンタエチレンヘキサアミンなどである。
【００３４】
２つ以上の上記のアルキレンアミンを縮合することにより得られるより高いホモログは、２つ以上の上記のポリアミン類の混合物として同様に有用である。
【００３５】
１つの実施形態では、このポリアミンはエチレンポリアミンである。このようなポリアミンは、Ｋｉｒｋ  Ｏｔｈｍｅｒの「Ｅｎｃｙｃｌｏｐｅｄｉａ  ｏｆ  Ｃｈｅｍｉｃａｌ  Ｔｅｃｈｎｏｌｏｇｙ」、第２版、第７巻、２２−３７頁、Ｉｎｔｅｒｓｃｉｅｎｃｅ  Ｐｕｂｌｉｓｈｅｒｓ、Ｎｅｗ  Ｙｏｒｋ（１９６５）中の表題Ｅｔｈｙｌｅｎｅ  Ａｍｉｎｅｓの下に詳細に記載されている。エチレンポリアミン類は、しばしば、環化縮合生成物を含む、ポリアルキレンポリアミン類の複合混合物である。
【００３６】
有用なポリアミン混合物の他のタイプは、上記のポリアミン混合物をストリッピングして、残渣（しばしば、「ポリアミンボトム」と称する）として残すことから生じるポリアミン混合物である。一般に、アルキレンポリアミンボトムは、約２００℃未満で沸騰する、２重量％未満の、通常１重量％未満の物質を有するとして特徴付けられ得る。Ｆｒｅｅｐｏｒｔ、ＴｅｘａｓのＤｏｗ  Ｃｈｅｍｉｃａｌ  Ｃｏｍｐａｎｙから得られる「Ｅ−１００」と命名されるそのようなエチレンポリアミンボトムの典型的なサンプルは、１５．６℃において１．０１６８の比重、３３．１５重量パーセントの窒素、および４０℃で１２１センチストークスの粘度を有する。そのようなサンプルのガスクロマトグラフィー分析は、約０．９３重量％の「Ｌｉｇｈｔ  Ｅｎｄｓ」（ＤＥＴＡである可能性が最も高い）、約０．７２重量％のＴＥＴＡ、約２１．７４重量％のテトラエチレンペンタアミンならびに約７６．６１重量％のペンタエチレンヘキサミンおよびそれ以上の高級アミンを含有する。これらのアルキレンポリアミンボトムは、ピペラジンのような環式縮合生成物およびジエチレントリアミン、トリエチレンテトラミンなどの高級アナログを含む。
【００３７】
これらのアルキレンポリアミンボトムは、もっぱらアシル化剤と反応し得るか、またはこれらを、他のアミン類、ポリアミン類、またはその混合物とともに使用し得る。
【００３８】
別の有用なポリアミンは、少なくとも１つのヒドロキシ化合物と、少なくとも１つの一級アミノ基または二級アミノ基を含む少なくとも１つのポリアミン反応物との間の縮合反応物である。ヒドロキシ化合物は、好ましくは多価アルコールおよびアミンである。多価アルコールは、以下に記載される。（カルボン酸エステル分散剤を参照のこと。）１つの実施形態において、ヒドロキシ化合物は、多価アミンである。多価アミンは、２〜約２０の炭素原子または２〜約４の炭素原子を有する、アルキレンオキシド（例えば、エチレンオキシド、プロピレンオキシド、ブチレンオキシドなど）と反応した任意の上記のモノアミンを含む。多価アミンの例としては、トリ−（ヒドロキシプロピル）アミン、トリス−（ヒドロキシメチル）アミノメタン、２−アミノ−２−メチル−１，３−プロパンジオール、Ｎ，Ｎ，Ｎ’，Ｎ’−テトラキス（２−ヒドロキシプロピル）エチレンジアミン、およびＮ，Ｎ，Ｎ’，Ｎ’−テトラキス（２−ヒドロキシエチル）エチレンジアミン、好ましくはトリス（ヒドロキシメチル）アミノメタン（ＴＨＡＭ）が挙げられる。
【００３９】
多価アルコールまたは多価アミンと反応して、縮合生成物または縮合アミンを形成するポリアミンが、上記に記載される。好ましいポリアミンとしては、トリエチレンテトラミン（ＴＥＴＡ）、テトラエチレンペンタミン（ＴＥＰＡ）、ペンタエチレンヘキサミン（ＰＥＨＡ）、および上記に記載される「アミンボトム」のようなポリアミンの混合物が挙げられる。
【００４０】
ヒドロキシ化合物とポリアミン反応物との縮合反応は、酸触媒の存在下、高温（通常、約６０℃〜約２６５℃、または約２２０℃〜約２５０℃）で行われる。
【００４１】
アミン縮合物およびアミン縮合物の作製方法は、ＰＣＴ公開ＷＯ８６／０５５０１において記載され、そしてこの公報は、縮合物および作製方法についてのその開示について参考として援用される。そのようなポリアミン縮合物の調製は、以下のように行われ得る：ガラスのスターラー、サーモウェル（ｔｈｅｒｍｏｗｅｌｌ）、液面下のＮ2入口、Ｄｅａｎ−Ｓｔａｒｋトラップ、Ｆｒｉｅｄｒｉｃｈコンデンサーを備えた４つ口の３リットルの丸底フラスコに、以下を入れる：１２９９グラムのＨＰＡ  Ｔａｆｔ  Ａｍｉｎｅｓ（Ｕｎｉｏｎ  Ｃａｒｂｉｄｅ  Ｃｏ．から市販されているアミンボトム、代表的には、３４．１重量％の窒素を有し、そして１２．３重量％の一級アミン、１４．４重量％の二級アミンおよび７．４重量％の三級アミンの窒素分布を有する）、および７２７グラムの４０％水性トリス（ヒドロキシメチル）アミノメタン（ＴＨＡＭ）。この混合物を６０℃に加熱し、そして２３グラムの８５％Ｈ3ＰＯ4を添加する。次にこの混合物を、０．６時間にわたって１２０℃に加熱する。Ｎ2を吹き込みしながら、次に、この混合物を、１．２５時間にわたって１５０℃に加熱し、次に、さらに１時間にわたって２３５℃に加熱し、次に、５時間２３０〜２３５℃に保ち、次に、０．７５時間にわたって２４０℃に加熱し、そして次に、５時間２４０〜２４５℃に保つ。この生成物を１５０℃に冷却し、そしてケイ藻土濾過助剤を用いて濾過する。収率：８４％（１２２１グラム）。
【００４２】
１つの実施形態において、ポリアミンは、約２００〜約４０００および／または約４００〜約２０００の範囲の平均分子量を有する、ポリオキシアルキレンポリアミン（例えば、ポリオキシアルキレンジアミン類およびポリオキシアルキレントリアミン類）である。好ましいポリオキシアルキレンポリアミン類としては、ポリオキシエチレンおよびポリオキシプロピレンジアミンならびにポリオキシプロピレントリアミンが挙げられる。ポリオキシアルキレンポリアミン類は市販されており、そして例えば、Ｊｅｆｆｅｒｓｏｎ  Ｃｈｅｍｉｃａｌ  Ｃｏｍｐａｎｙ，Ｉｎｃ．から「Ｊｅｆｆａｍｉｎｅｓ  Ｄ−２３０、Ｄ−４００、Ｄ−１０００、Ｄ−２０００、Ｔ−４０３」などの商品名のもと、得られ得る。米国特許第３，８０４，７６３号および米国特許第３，９４８，８００号は、明確に本明細書において参考として、そのようなポリオキシアルキレンポリアミン類およびそれから作製されるアシル化生成物の開示が、援用される。
【００４３】
別の実施形態において、ポリアミン類は、ヒドロキシ含有ポリアミン類である。ヒドロキシモノアミン類のヒドロキシ含有ポリアミンアナログ、特にアルコキシル化アルキレンポリアミン類（例えば、Ｎ，Ｎ（ジエタノール）エチレンジアミン）もまた使用し得る。そのようなポリアミン類は、上記のアルキレンアミン類を上記のアルキレンオキシドの１つ以上と反応させることによって、作製され得る。類似のアルキレンオキシド−アルカノールアミン反応生成物（例えば、上記の一級、二級、または三級アルカノールアミンを、エチレン、プロピレンまたは高級エポキシドと、１．１〜１．２のモル比で反応させることによって作製される生成物）もまた、使用され得る。そのような反応を行うための反応物の比および温度は、当業者に公知である。
【００４４】
アルコキシル化アルキレンポリアミン類の具体的な例としては、Ｎ−（２−ヒドロキシエチル）エチレンジアミン、Ｎ，Ｎ’−ビス（２−ヒドロキシエチル）−エチレン−ジアミン、１−（２−ヒドロキシエチル）ピペラジン、モノ（ヒドロキシプロピル）置換テトラエチレンペンタミン、Ｎ−（３−ヒドロキシブチル）−テトラメチレンジアミンなどが挙げられる。上記に例示したヒドロキシ含有ポリアミン類の、アミノ基を介した、またはヒドロキシ基を介した縮合によって得られる高級ホモログもまた同様に、有用である。アミノ基を介した縮合は、アンモニアの除去に付随して、高級アミンを生じるが、ヒドロキシ基を介する縮合は、水の除去に付随して、エーテル結合を含有する生成物を生じる。上記のポリアミン類の任意の２つ以上の混合物もまた有用である。
【００４５】
別の実施形態において、アミンは、複素環式ポリアミンである。複素環式ポリアミン類としては、アジリジン類、アゼチジン類、アゾリジン類（ａｚｏｌｉｄｉｎｅ）、テトラヒドロピリジン類およびジヒドロピリジン類、ピロール類、インドール類、ピペリジン類、イミダゾール類、ジヒドロイミダゾール類およびテトラヒドロイミダゾール類、ピペラジン類、イソインドール類、プリン類、モルホリン類、チオモルホリン類、Ｎ−アミノアルキルモルホリン類、Ｎ−アミノアルキルチオモルホリン類、Ｎ−アミノアルキルピペラジン類、Ｎ，Ｎ’−ジアミノアルキルピペラジン類、アゼピン類、アゾシン類（ａｚｏｃｉｎｅｓ）、アゾニン類（ａｚｏｎｉｎｅｓ）、アゼシン類（ａｚｅｃｉｎｅｓ）、ならびに上記の各々のテトラヒドロ誘導体、ジヒドロ誘導体、パーヒドロ誘導体、ならびにこれら複素環式アミンの２つ以上の混合物が挙げられる。好ましい複素環式アミン類は、複素環中に窒素、酸素、および／または硫黄のみを含む飽和５員複素環式アミン類または飽和６員複素環式アミン類、特にピペリジン類、ピペラジン類、チオモルホリン類、モルホリン類、ピロリジン類などである。ピペリジン類、アミノアルキル置換ピペリジン類、ピペラジン類、アミノアルキル置換ピペラジン類、モルホリン類、アミノアルキル置換モルホリン類、ピロリジン類、およびアミノアルキル置換ピロリジン類が特に好ましい。通常、アミノアルキル置換基は、複素環の一部を形成する窒素原子において置換される。そのような複素環式アミン類の具体的な例としては、Ｎ−アミノプロピルモルホリン、Ｎ−アミノエチルピペラジン、およびＮ，Ｎ’−ジアミノエチルピペラジンが挙げられる。ヒドロキシ複素環式ポリアミンもまた有用である。例としては、Ｎ−（２−ヒドロキシエチル）シクロヘキシルアミン、３−ヒドロキシシクロペンチルアミン、パラヒドロキシアニリン、Ｎ−ヒドロキシエチルピペラジンなどが挙げられる。
【００４６】
リン含有酸エステルの金属塩が、金属塩基と酸性リン含有酸エステルとの反応によって調製される。金属塩基は、金属塩を形成し得る任意の金属化合物であり得る。金属塩基の例としては、金属酸化物、金属水酸化物、金属炭酸塩、金属硫酸塩、金属ホウ酸塩などが挙げられる。金属塩基の金属としては、ＩＡ、ＩＩＡ、ＩＢ〜ＶＩＩＢ、およびＶＩＩＩ族金属（元素の周期表のＣＡＳ版）が挙げられる。これらの金属には、アルカリ金属、アルカリ土類金属および遷移金属が挙げられる。１つの実施形態において、金属は、ＩＩＡ族金属（例えば、カルシウムまたはマグネシウム）、ＩＩＢ族金属（例えば、亜鉛）あるいはＶＩＩＢ族金属（例えば、マンガン）である。好ましくは、金属は、マグネシウム、カルシウム、マンガンまたは亜鉛である。リン含有酸と反応し得る金属化合物の例としては、水酸化亜鉛、酸化亜鉛、水酸化銅、酸化銅などが挙げられる。
【００４７】
（脂肪イミダゾリンまたは脂肪酸ポリアミン反応生成物）
トップトリートメントおよび潤滑組成物はまた、脂肪イミダゾリン、または脂肪族カルボン酸および少なくとも１つのポリアミンの反応生成物を含み得る。１つの実施形態において、脂肪イミダゾリン、または脂肪族カルボン酸および少なくとも１つのポリアミンの反応生成物が、最終潤滑剤の約０．０１重量％〜約０．７重量％、または約０．０５重量％〜約０．５重量％、または約０．１重量％〜約０．３重量％を提供する量で存在する。１つの実施形態において、脂肪イミダゾリン、または脂肪族カルボン酸および少なくとも１つのポリアミンの反応生成物が、トップトリートメント添加物の約１重量％〜約２０重量％、または約３重量％〜約１５重量％、または約５重量％〜約１０重量％の量で、トップトリートメント中に存在する。
【００４８】
脂肪イミダゾリンは、８〜約３０個、または約１２〜約２４個の炭素原子を含む脂肪置換基を有する。置換基は、飽和であっても、不飽和であってもよいが、好ましくは飽和である。１つの局面において、脂肪イミダゾリンは、脂肪族カルボン酸とポリアルキレンポリアミン（例えば、上記において考察されるもの）との反応によって調製され得る。
【００４９】
脂肪族カルボン酸は、一般に、約８〜約３０個の炭素原子、または約１２〜約２４個の炭素原子、または約１６〜約１８個の炭素原子を含む、直鎖脂肪族カルボン酸および分枝鎖脂肪族カルボン酸の混合物である。カルボン酸としては、２〜約４個のカルボニル基（好ましくは、２個）を有する、ポリカルボン酸またはカルボン酸もしくは酸無水物が挙げられる。ポリカルボン酸としては、コハク酸および無水コハク酸、ならびに不飽和モノカルボン酸と不飽和カルボン酸（例えば、アクリル酸、メタクリル酸、マレイン酸、フマル酸、クロトン酸およびイタコン酸）とのＤｉｅｌｓ−Ａｌｄｅｒ反応生成物が挙げられる。好ましくは、脂肪族カルボン酸は、約８〜約３０個の炭素原子、好ましくは約１２〜約２４個の炭素原子を有する脂肪モノカルボン酸である（例えば、オクタン酸、オレイン酸、ステアリン酸、リノール酸、ドデカン酸、およびトール油酸、好ましくは、ステアリン酸）。
【００５０】
脂肪族カルボン酸は、少なくとも１つのポリアミンと反応する。ポリアミン類は、脂肪族、脂環式、複素環式、または芳香族であり得る。ポリアミンの例としては、アルキレンポリアミン類、および複素環式ポリアミン類が挙げられる。具体的な例は、上記に記載される。
【００５１】
カルボン酸およびポリアミンの好ましい反応生成物は、上記のアルキレンポリアミン類と５〜約３０モル％の直鎖酸および約７０〜９５％モルの分枝鎖脂肪酸を有する脂肪酸の混合物を反応することによって作製される。市販の混合物の中で、業界で広範に知られている混合物は、イソステアリン酸である。これらの混合物は、米国特許第２，８１２，３４２号および同第３，２６０，６７１号に記載されるように、不飽和脂肪酸の二量体化からの副生成物として産生される。これらの特許は、本明細書において、これらの反応生成物およびその作製方法の開示について、参考として援用される。
【００５２】
分枝鎖脂肪酸としてはまた、分枝が天然においてアルキルではないもの（例えば、フェニルステアリン酸およびシクロへキシルステアリン酸ならびにクロロ−ステアリン酸）が挙げられ得る。分枝鎖脂肪族カルボン酸／アルキレンポリアミン生成物が、当該分野において広範に記載されている。例えば、米国特許第３，１１０，６７３号；同第３，２５１，８５３号；同第３，３２６，８０１号；同第３，３３７，４５９号；同第３，４０５，０６４号；同第３，４２９，６７４号；同第３，４６８，６３９号；および同第３，８５７，７９１号を参照のこと。これらの特許が、潤滑オイル処方物におけるその使用のための脂肪酸／ポリアミン縮合物の開示について、本明細書によって参考として援用される。
【００５３】
別の実施形態において、脂肪族カルボン酸およびポリアミンの反応生成物が、エポキシドとさらに反応する。エポキシドは、一般的に、１〜約７個の炭素原子、好ましくは１〜約５個の炭素原子、好ましくは２〜約４個の炭素原子を有する低級脂肪族エポキシドである。これらエポキシドの例としては、エチレンオキシド、プロピレンオキシド、ブチレンオキシド、シクロヘキセンオキシド、およびオクチレンオキシドが挙げられる。エポキシドは、一般に、反応生成物の総重量に基づいて、約０．５重量％〜約５重量％の量の低級エポキシドにおいて反応する。この反応は一般に、約１００℃を超えた温度において生じる。脂肪酸、ポリアミンおよびエポキシドの反応生成物は、米国特許第３，２４０，５７５号において記載され、これは、カルボン酸類、ポリアミン類、エポキシド類、および反応生成物、ならびにその反応生成物を作製する方法に対するその教示について、本明細書によって参考として援用される。
【００５４】
以下の実施例は、脂肪族カルボン酸および本明細書のポリアミンの少なくとも１つの反応生成物を例示する。
【００５５】
（実施例Ｉ−１）
１１０〜１５０℃に加熱した１１３３部の市販のジエチレントリアミンに、２時間の期間をかけて６８２０部のイソステアリン酸をゆっくりと添加する。この混合物を、１時間１５０℃で保持し、次いで、さらに１時間かけて１８０℃まで加熱する。最後に、この混合物を、０．５時間かけて２０５℃まで加熱する；この加熱の間、この混合物に、窒素を吹き込んみ揮発物を除去する。この混合物を、全部で１１．５時間２０５〜２３０℃に保持し、次いで、２３０℃／２０ｔｏｒｒで剥離させ、６．２％の窒素を含有する残渣として、所望のアシル化ポリアミンを提供する。
【００５６】
（実施例Ｉ−２）
約７５℃まで加熱した２０５部の市販のテトラエチレンペンタミンに、窒素でパージしながら１０００部のイソステアリン酸を添加し、この混合物の温度を、約７５℃〜１１０℃に維持する。次いで、この混合物を、２２０℃まで加熱し、そしてこの混合物の酸価が１０未満になるまで、この温度で保持する。約１５０℃まで冷却した後、この混合物を濾過する。そしてこの濾液は、約５．９％の窒素含量を有する所望のアシル化ポリアミンである。
【００５７】
（実施例Ｉ−３）
重量比で３：１のトリエチレンテトラミンとジエチレントリアミンからなるアルキレンアミン混合物の混合物（５６５重量部）を、酸価１８０を有するナフテン酸（１２７０部）およびオレイン酸（１１１０部）の等価量の混合物に、２０℃〜８０℃で添加する（使用される２種の酸の総量は、使用される各２当量のアミン混合物に対して１当量を提供するようにする）。この反応は、発熱反応である。この混合物を４．５時間２４０℃まで加熱している間、この混合物に窒素を吹き込み、この後、２時間この温度に加熱する。水を蒸留物として回収する。反応混合物を窒素で脱気しながら、上記のエチレンオキシド残渣（１４０部）に、１７０℃〜１８０℃で２時間の期間内で添加する。次いで、この反応混合物に１５分間窒素を吹き込み、そして２５％のキシレンを含む溶液するために、９４０部のキシレンで希釈する。得られた溶液は、５．４％の窒素含有量、およびｐＨ４で塩基価８２を有し、後者は、遊離アミノ基を示す。
【００５８】
（ホウ酸化化合物）
上記の添加剤を含むホウ素化合物の含有物はこの処方物に改善された熱安定性を提供することがまた、見出されている。ホウ酸化分散剤は、この処方物に熱安定性を提供し、かつ改善するために作用する任意のホウ素化合物であり得る。代表的に、このホウ素化合物は、ホウ酸化分散剤である。この化合物にはまた、ホウ酸化脂肪エポキシドおよびアルコール、ならびにホウ酸化脂肪族カルボン酸ポリオールが挙げられ得る。一般的に、ホウ酸化化合物は、潤滑組成物の約０．１重量％〜約３重量％、または約０．２重量％〜約２重量％、または約０．３重量％〜約１重量％の量で存在する。ホウ酸化化合物は、トップトリートメント添加剤の約５％〜約５０％、または約８％〜約４０％、または約１０％〜約３５％の量で、トップトリートメント中に存在する。
【００５９】
１実施形態において、このホウ素化合物は、ホウ酸化分散剤である。このホウ酸化化合物は、分散剤を１以上の上記のホウ素化合物と反応させることによって調製され得る。この分散剤は、以下からなる群から選択される：（ａ）アシル化窒素分散剤、（ｂ）ヒドロカルビル置換アミン、（ｃ）カルボン酸エステル分散剤、（ｄ）Ｍａｎｎｉｃｈ分散剤、および（ｅ）これらの混合物。
【００６０】
このアシル化窒素分散剤は、ヒドロカルビル置換カルボン酸アシル化剤とアミンとのような、１種以上のカルボン酸アシル化剤の反応生成物を含む。１実施形態において、このヒドロカルビル基は、１種以上のポリアルケンから誘導される。このポリアルケンには、重合可能なオレフィンのホモポリマーおよびインターポリマーまたはポリオレフィンモノマー、好ましくは、１，３−ブタジエンおよびイソプレンのようなジオレフィンモノマーが挙げられる。１実施形態において、このオレフィンは、２〜約３０個、または２〜約１８個、または２〜約８個、または約４個までの炭素原子を有する。このオレフィンは、α−オレフィンを含む。オレフィンの例には、エチレン、プロピレン、１−ブテン、イソブテン、１−オクテン、１−ノネン、１−デセン、１−ドデセン、１−トリデセン、１−テトラデセン、１−ペンタデセン、１−ヘキサデセン、１−ヘプタデセン、１−オクタデセン、１−ノナデセン、１−エイコセン、１−ヘニコセン、１−ドコセン、１−テトラコセンなどが挙げられる。使用され得る市販のα−オレフィンフラクションには、Ｃ15-18α−オレフィン、Ｃ12-16α−オレフィン、Ｃ14-16α−オレフィン、Ｃ14-18α−オレフィン、Ｃ16-18α−オレフィン、Ｃ15-20α−オレフィン、Ｃ22-28α−オレフィンなどが挙げられる。
【００６１】
一般的に、オレフィン化合物は、約２〜５個の炭素原子を含み、例には、エチレン、プロピレン、ブチレン、イソブチレン、およびアミレンが挙げられる。イソブテン、プロピレン、ならびにそれらのダイマー、トリマーおよびテトラマー、ならびにこれらの混合物は、特に好ましいオレフィン化合物である。これらの化合物の中で、イソブチレンおよびジイソブチレンが特に好ましい。１実施形態において、このインターポリマーは、ホモポリマーである。好ましいホモポリマーの例は、ポリブテン、またはこのポリマーの約５０％がイソブチレンから誘導されるポリブテンである。ポリアルケンは、従来の手順によって調製される。
【００６２】
ポリアルケンは、一般的に、少なくとも約８〜約３００個まで、または約３０〜約２００個まで、または約３５〜約１００個までの炭素原子を含むことにより特徴付けられる。１実施形態において、ポリアルケンは、約４００より大きいか、または約５００より大きいＭｎ（数平均分子量）によって特徴付けられる。一般的に、このポリアルケンは、約５００〜約５０００まで、または約７００から約２５００まで、または約８００〜約２０００まで、または約９００〜約１５００までのＭｎによって特徴付けられる。別の実施形態において、このポリアルケンは、約１３００まで、または約１２００までのＭｎを有する。
【００６３】
ポリマーの数平均分子量、ならびに重量平均分子量および全分子量分布は、ゲルパーミエーションクロマトグラフィー（ＧＰＣ）によって提供される。本発明の目的のために、一連の分取したポリイソブタンは、ＧＰＣの較正標準として使用する。ポリマーのＭｎ値およびＭｗ値を決定するための技術は、周知であり、そして数多くの本および論文に記載されている。例えば、ポリマーのＭｎおよび分子量分布を決定するための方法は、Ｗ．Ｗ．Ｙａｎ，Ｊ．Ｊ．ＫｉｒｋｌａｎｄおよびＤ．Ｄ．Ｂｌｙ，「Ｍｏｄｅｒｎ  Ｓｉｚｅ  Ｅｘｃｌｕｓｉｏｎ  Ｌｉｑｕｉｄ  Ｃｈｒｏｍａｔｏｇｒａｐｈｓ」、Ｊ．Ｗｉｌｅｙ  ＆  Ｓｏｎｓ，Ｉｎｃ．，１９７９に記載される。
【００６４】
別の実施形態において、このポリアルケンは、約１３００〜約５０００まで、または約１５００〜約４５００まで、または約１７００〜約３０００までのＭｎを有する。このポリアルケンはまた、一般的に、約１．５〜約４、または約１．８〜約３．６、または約２．５〜約３．２のＭｗ／Ｍｎを有する。このヒドロカルビル置換カルボン酸アシル化剤は、米国特許第４，２３４，４３５号に記載され、これらの開示は、本明細書中で参考として援用される。
【００６５】
別の実施形態において、このアシル化剤は、置換コハク酸アシル化剤を提供するために、１種以上のポリアルケンと過剰の無水マレイン酸とを反応させることによって調製され、ここで、各当量の置換基（すなわち、ポリアルケニル基）に対するコハク酸基の数は、少なくとも１．３である。この最大数は、一般的に、４．５を超えることはない。適切な範囲は、１当量の置換基当たりのコハク酸基が、約１．４〜３．５、または約１．４〜約２．５である。
【００６６】
上記のカルボン酸アシル化剤は、アシル化窒素分散剤を形成するためにアミンと反応される。
【００６７】
アシル化窒素分散剤およびアシル化窒素分散剤を調製するための方法は、米国特許第３，２１９，６６６号；同４，２３４，４３５号；同４，９５２，３２８号；同４，９３８，８８１号；同４，９５７，６４９号；および４，９０４，４０１号に記載される。これらの特許に含まれるアシル化窒素分散剤および他の分散剤の開示は、本明細書中で参考として援用される。
【００６８】
ホウ酸化分散剤はまた、ヒドロカルビル置換アミンから誘導され得る。これらのヒドロカルビル置換アミンは、当業者に周知である。これらのアミンは、米国特許第３，２７５，５５４号；３，４３８，７５７号；３，４５４，５５５号；３，５６５，８０４号；３，７５５，４３３号；および３，８２２，２８９号に記載される。これらの特許は、ヒドロカルビルアミンおよびヒドロカルビルアミンを製造するための方法の開示に関して、本明細書中で参考として援用される。
【００６９】
代表的に、ヒドロカルビル置換アミンは、オレフィンおよびオレフィンポリマー（ポリアルケン）とアミン（モノ−またはポリアミン）とを反応させることによって調製される。このポリアルケンは、上記の任意のポリアルケンであり得る。このアミンは、上記の任意のアミンであり得る。ヒドロカルビル置換アミンの例には、ポリ（プロピレン）アミン；Ｎ，Ｎ−ジメチル−Ｎ−ポリ（エチレン／プロピレン）アミン、（５０：５０モル比のモノマー）；ポロブテンアミン；Ｎ，Ｎ−ジ（ヒドロキシエチル）−Ｎ−ポリブテンアミン；Ｎ−（２−ヒドロキシプロピル）−Ｎ−ポリブテンアミン；Ｎ−ポリブテンーアニリン；Ｎ−ポリブテンモルホリン；Ｎ−ポリ（ブテン）エチレンジアミン；Ｎ−ポリ（プロピレン）トリメチレンジアミン；Ｎ−ポリ（ブテン）ジエチレントリアミン；Ｎ’，Ｎ’−ポリ（ブテン）テトラエチレンペンタミン；Ｎ，Ｎ−ジメチル−Ｎ’−ポリ（プロピレン）−１，３−プロピレンジアミンなどが挙げられる。
【００７０】
別の実施形態において、ホウ酸化分散剤はまた、カルボン酸エステル分散剤から誘導され得る。このカルボン酸エステル分散剤は、少なくとも１つの上記ヒドロカルビル置換カルボン酸アシル化剤を、少なくとも１つの有機ヒドロキシ化合物、および必要に応じてアミンと反応させることによって調製される。別の実施形態において、カルボン酸エステル分散剤は、アシル化剤と少なくとも１つの上記ヒドロキシアミンとの反応によって調製される。
【００７１】
有機ヒドロキシ化合物は、一般式Ｒ’’（ＯＨ）mの化合物を含み、ここで、Ｒ’’は炭素結合を介して−ＯＨに結合された一価または多価の有機基であり、ｍは、１〜約１０の整数であり、ここでヒドロカルビル基は少なくとも約８個の脂肪族炭素原子を含む。これらのヒドロキシ化合物は脂肪族化合物（例えば、一価および多価のアルコール）または芳香族化合物（例えば、フェノールおよびナフトール）であり得る。エステルが誘導され得る芳香族ヒドロキシ化合物は、以下の特定の例により例示される：フェノール、β−ナフトール、α−ナフトール、クレゾール、レゾルシノール、カテコール、ｐ，ｐ’−ジヒドロキシビフェニル、２−クロロフェノール、２，４−ジブチルフェノールなど。
【００７２】
エステルが誘導され得るアルコールは、一般に、約４０個まで、または２〜約３０個、または２〜約１０個の脂肪族炭素を含む。これらは、一価のアルコール（例えば、メタノール、エタノール、イソオクタノール、ドデカノール、シクロヘキサノールなど）であり得る。一実施形態において、ヒドロキシ化合物は、多価アルコール（例えば、アルキレンポリオール）である。好ましくは、多価アルコールは、２〜約４０個、または２〜約２０個の炭素原子；および／または２〜約１０個、または２〜約６個のヒドロキシル基を含む。多価アルコールには、エチレングリコール（ジ、トリおよびテトラエチレングリコールを含む）；プロピレングリコール（ジ、トリおよびテトラプロピレングリコール）；グリセロール；ブタンジオール；ヘキサンジオール；ソルビトール；アラビトール；マンニトール；スクロース；フルクトース；グルコース；シクロヘキサンジオール；エリトリトール；ならびにペンタエリトリトール（ジおよびトリペンタエリトリトール）が挙げられ、好ましくは、ジエチレングリコール、トリエチレングリコール、グリセロール、ソルビトール、ペンタエリトリトールおよびジペンタエリトリトールである。
【００７３】
多価アルコールは、２〜約３０個、または約８〜約１８個の炭素原子を有するモノカルボン酸でエステル化され得るが、ただし、少なくとも１つのヒドロキシル基はエステル化されないままである。モノカルボン酸の例には、酢酸、プロピオン酸、酪酸および脂肪族カルボン酸が挙げられる。脂肪族モノカルボン酸は、約８〜約３０個の炭素原子を有し、これには、オクタン酸、オレイン酸、ステアリン酸、リノール酸、ドデカン酸およびトールオイル酸が挙げられる。これらのエステル化された多価アルコールの特定の例には、ソルビトールオレエート（モノ−およびジオレエートを含む）、ソルビトールステアレート（モノ−およびジステアレートを含む）、グリセロールオレエート（グリセロールモノ−、ジ−およびトリオレエート）、ならびにエリトリトールオクタノエートが挙げられる。
【００７４】
カルボン酸エステル分散剤は、いくつかの公知の方法のいずれかによって調製され得る。簡便性、およびこの方法が生成するエステルの優れた特性のため好ましい方法は、上記のカルボン酸アシル化剤と１つ以上のアルコールまたはフェノールとを、１当量のアシル化剤につき約０．５当量〜約４当量のヒドロキシ化合物の比で反応させることを包含する。エステル化は通常、約１００℃より高い温度、または１５０℃と３００℃との間の温度で実施される。エステル化が進行するにつれて、副生成物として形成する水は蒸留により除去される。有用なカルボン酸エステル分散剤の調製は、米国特許第３，５２２，１７９号および同第４，２３４，４３５号に記載され、これらの開示は参考として援用される。
【００７５】
カルボン酸エステル分散剤は、少なくとも１つの上記アミン、好ましくは少なくとも１つの上記ポリアミンとさらに反応され得る。アミンは任意のエステル化されていないカルボキシル基を中和するのに十分な量で添加される。一実施形態において、窒素含有カルボン酸エステル分散剤は、１当量のアシル化剤につき、約１．０〜２．０当量、好ましくは、約１．０〜１．８当量のヒドロキシ化合物と、約０．３当量まで、または約０．０２〜約０．２５当量のポリアミンとの反応によって調製される。
【００７６】
別の実施形態において、カルボン酸アシル化剤は、アルコールおよびアミンの両方と同時に反応し得る。一般に、少なくとも約０．０１当量のアルコール、および少なくとも０．０１当量のアミンが存在するが、この組み合わせの当量の総量は、１当量のアシル化剤につき少なくとも約０．５当量であるべきである。これらの窒素含有カルボン酸エステル分散剤組成物は、当該分野に公知であり、そして多数のこれらの誘導体の調製が、例えば、米国特許第３，９５７，８５４号および同第４，２３４，４３５号（これらは先に参考として援用された）に記載される。
【００７７】
別の実施形態において、ホウ酸化分散剤はまた、Ｍａｎｎｉｃｈ分散剤から誘導され得る。Ｍａｎｎｉｃｈ分散剤は一般に、少なくとも１つのアルデヒド、少なくとも１つの上記アミン、および少なくとも１つのアルキル置換ヒドロキシ芳香族化合物の反応によって形成される。この反応は、室温〜２２５℃、通常は、５０℃〜約２００℃（７５℃〜１５０℃が最も好ましい）で、ヒドロキシ芳香族化合物対ホルムアルデヒド対アミンのモル比が約（１：１：１）〜約（１：３：３）の範囲であるような試薬の量で行われ得る。
【００７８】
第１試薬は、アルキル置換ヒドロキシ芳香族化合物である。この用語は、フェノール（これが好ましい）、炭素−、酸素−、硫黄−および窒素−架橋フェノールなど、ならびに共有結合を介して直接結合されたフェノール（例えば、４，４’−ビス（ヒドロキシ）ビフェニル）、縮合環炭化水素から誘導されるヒドロキシ化合物（例えば、ナフトールなど）、およびポリヒドロキシ化合物（例えば、カテコール、レゾルシノールおよびヒドロキノン）を含む。１つ以上のヒドロキシ芳香族化合物の混合物が、第１試薬として使用され得る。
【００７９】
ヒドロキシ芳香族化合物は、少なくとも約６個（通常、少なくとも約３０個、または少なくとも５０個）の炭素原子から約４００個まで、好ましくは約３００個まで、または約２００個までの炭素原子を有する、少なくとも１つ、好ましくは２つ以下の脂肪族基または脂環式基で置換された化合物である。これらの基は、上記のポリアルケンから誘導され得る。一実施形態において、ヒドロキシ芳香族化合物は、約４２０〜約１０，０００の
【００８０】
【化２】
2010196076.tif 000003
を有する脂肪族または脂環式炭化水素ベースの基で置換されたフェノールである。
【００８１】
第２試薬は、炭化水素ベースのアルデヒド、好ましくは低級脂肪族アルデヒドである。適切なアルデヒドには、ホルムアルデヒド、ベンズアルデヒド、アセトアルデヒド、ブチルアルデヒド、ヒドロキシブチルアルデヒドおよびヘプタナール、ならびに反応条件下でアルデヒドとして反応するアルデヒド前駆体（例えば、パラホルムアルデヒド、パラアルデヒド、ホルマリンおよびメタール（ｍｅｔｈａｌ））が挙げられる。ホルムアルデヒドおよびその前駆体（例えば、パラホルムアルデヒド、トリオキサン）が好ましい。アルデヒドの混合物が第２試薬として使用され得る。
【００８２】
第３試薬は、任意の上記のアミンである。好ましくは、このアミンは、上記されるようなポリアミンである。Ｍａｎｎｉｃｈ分散剤は、以下の特許に記載される：米国特許第３，９８０，５６９号；米国特許第３，８７７，８９９号；および米国特許第４，４５４，０５９号（これらのＭａｎｎｎｉｃｈ分散剤の開示は本明細書中で参考として援用される）。
【００８３】
以下の実施例はホウ酸化分散剤に関する。
【００８４】
（実施例ＢＤ−１）
ホウ酸（３７２ｇ、６当量のホウ素）、およびアシル化窒素組成物（３ＩＩＩグラム、６当量の窒素）（１１３の酸価を有する１当量のポリブテニル（ｎ＝８５０）無水コハク酸（５００等量に相当する）と、テトラエチレンペンタミンの組成と一致する平均組成を有する、２等量の市販のエチレンアミン混合物との反応により得られる）の混合物を、１５０℃で３時間加熱し、次いで濾過する。濾液は、１．６４％のホウ素含有量、および２．５６％の窒素含有量を有することがわかる。
【００８５】
（実施例ＢＤ−２）
ホウ酸（１２４ｇ、２当量のホウ素）を、実施例Ｄ−１７のアシル化窒素組成物（５５６ｇ、１当量の窒素）に添加する。得られる混合物を、１５０℃で３．５時間加熱し、その温度で濾過する。濾液は、３．２３％のホウ素化合物、および２．３％の窒素含有量を有することが分かる。
【００８６】
（実施例ＢＤ−３）
（ａ）反応容器を、２７５グラムのオイルと、８５％のＥ−１００アミンボトムに相当するポリアミンと１５％のジエチレントリアミンとの市販混合物（１３９部）との混合物とともに、１０００部のポリブテニル（Ｍｎ＝１０００）置換の無水コハク酸（１０８の総酸価を有する）で充填する。この反応混合物を、１５０〜１６０℃まで加熱し、そしてこの反応温度を４時間維持する。この反応系に窒素を流し、水を除去する。
【００８７】
（ｂ）反応容器を、実施例Ｃ−３ａの生成物（１４０５部）、ホウ酸（２２９部）、および希釈オイル（３９８部）で充填する。この混合物を、１００〜１５０℃まで加熱し、そしてこの温度を、水蒸留が止むまで維持する。最終生成物は、２．３％の窒素、１．９％のホウ素、３３％の１００中性鉱油、および６０の総塩基価（ｂａｓｅ  ｎｕｍｂｅｒ）を含む。
【００８８】
（トップトリートメント）
上記のように、上記飽和脂肪リン酸エステルまたは塩は、単独で、あるいは脂肪イミダゾリン、または脂肪族カルボン酸とポリアルキレンポリアミンとの反応生成物と組み合わせる。１実施形態において、リン酸エステルまたは塩は、脂肪イミダゾリン、または脂肪族カルボン酸とポリアルキレンとの反応生成物と組み合わせて使用される。別の実施形態において、リン酸エステルまたは塩は、ホウ素化合物（例えば、ホウ酸化分散剤）と組み合わせて使用される。最後に、すべての成分は、一緒に使用され得る。
【００８９】
トップトリートメントは、ギアおよびトランスミッション潤滑剤のような既存の潤滑剤に加えられ得る。これらのトップトリートメントは、この潤滑剤の摩擦特性および／または熱安定性特性を増大させる。この潤滑剤は、典型的に、ＡＰＩ  ＧＬ−４またはＧＬ−５およびＭＩＬ−ＰＲＦ−２１０５Ｅ必要条件を満たす添加剤のパッケージである。この潤滑剤は、例えば、イオウ化合物（例えば、有機スルフィド（有機ポリスルフィドを含む））のみを含み得る。イオウ化合物は、硫化油およびオレフィンを含む。この潤滑剤は、金属（例えば、亜鉛）チオホスフェート（ジチオホスフェートを含む）のようなリン化合物を含み得る。リン酸、エステルおよび塩もまた存在し得る。トップトリートメントは、約０．５％〜約８％の、または約０．７５％〜約６％の、または約１％〜約５％のレベルで、使用される。これらのトップトリートメントは、既存の市販の潤滑剤（例えば、ＭｏｂｉｌのＧＴ−２、ＥｔｈｙｌのＥ−３８５およびＥ−３８８、ならびにＬｕｂｒｉｚｏｌのＡｎｇ  ９９およびＡｎｇ  ６０４３シリーズ）に添加され得る。
【００９０】
以下の例は、本発明のトップトリートメントに関する。
【００９１】
【化３】
2010196076.tif 000004
１）五酸化リンとＡｌｆｏｌ  ８−１０アルコール混合物とを反応させることにより調製される、ヒドロカルビルホスフェートのＰｒｉｍｅｎｅ  ８１Ｒアミン塩。
【００９２】
上記トップトリートメントは、２重量％〜４重量％で潤滑剤に添加され得る。
【００９３】
（潤滑剤）
本発明はまた、潤滑剤を含む。この潤滑剤は、脂肪酸飽和のリン酸エステルまたは塩、少なくとも１種の有機ポリスルフィド、およびリン含有耐摩耗剤またはエクストリームプレッシャー剤を含む。１実施形態において、この潤滑組成物は、飽和脂肪酸のホスファイトを含まない。別の実施形態において、この潤滑組成物はまた、１種以上の上記脂肪イミダゾリン、または脂肪族カルボン酸とポリアミンとの反応生成物を含む。この実施形態において、潤滑剤は、脂肪飽和のホスファイトを含み得る。別の実施形態において、潤滑組成物は、少なくとも１種のホウ酸化分散剤を含み得る。この潤滑組成物はまた、脂肪イミダゾリンまたは反応生成物およびホウ酸化（ｃｏｒａｔｅｄ）分散剤の両方を含み得る。
【００９４】
（ポリスルフィド）
潤滑組成物は、有機ポリスルフィドを含み得る。一般に、有機ポリスルフィドは、潤滑組成物の約０．５重量％から約８重量％までの、または約１重量％から約５重量％までの、または約２重量％から約４重量％までの量で使用される。
【００９５】
有機ポリスルフィドは、一般に、イオウ−イオウ結合を有するとして特徴付けられる。典型的に、この結合は、２〜約１０個のイオウ原子、または２〜約６個のイオウ原子、または２〜約４個のイオウ原子を有する。１実施形態において、有機ポリスルフィドは、一般に、ジ−、トリ−またはテトラスルフィド組成物であり、好ましくはトリスルフィド組成物である。別の実施形態において、ポリスルフィドは、この混合物中の主要量の化合物がトリ−またはテトラスルフィドである混合物である。なお、別の実施形態において、ポリスルフィドは、少なくとも６０％、または少なくとも約７０％、または少なくとも約８０％の化合物がトリスルフィドである化合物の混合物である。
【００９６】
有機ポリスルフィドは、約１重量％〜約３重量％のイオウを潤滑組成物に提供する。一般に、有機ポリスルフィドは、約１０重量％〜約６０重量％、または約２０重量％〜約５０重量％、または約３５重量％〜約４５重量％のイオウを含む。
【００９７】
硫化されて有機ポリスルフィドを形成し得る材料には、オイル、脂肪酸またはエステル、あるいはオレフィン、あるいはポリオレフィンが挙げられる。硫化され得るオイルは、天然または合成のオイル（鉱油、ラード油、脂肪族アルコールおよび脂肪酸または脂肪族カルボン酸から誘導されるカルボン酸エステル（例えば、オレイン酸ミリスチルおよびオレイン酸オレイル）を含む）、ならびに合成不飽和エステルまたはグリセリドである。
【００９８】
脂肪酸は、一般に、約８〜約３０個、または約１２〜約２４個の炭素原子を含む。脂肪酸の例としては、オレイン酸、リノレン酸、リノール酸、トール油およびロジン酸が挙げられる。動物性脂肪および植物性油（トール油、アマニ油、大豆油、アブラナ油、および魚油を含む）から得られるような混合不飽和脂肪酸エステルから調製される硫化脂肪酸エステルもまた有用である。
【００９９】
硫化され得るオレフィン化合物は、天然において多様に存在する。これらは、少なくとも１種のオレフィン二重結合を含み、これは、非芳香族二重結合として定義される。広義の意味で、このオレフィンは、式：Ｒ’’1Ｒ’’2Ｃ＝ＣＲ’’3Ｒ’’4によって定義され得、ここで、Ｒ’’1、Ｒ’’2、Ｒ’’3およびＲ’’4の各々は、水素または有機基である。一般に、水素ではない上記式中のＲ基は、−Ｃ（Ｒ’’5）3、−ＣＯＯＲ’’5、−ＣＯＮ（Ｒ’’5）2、−ＣＯＯＮ（Ｒ’’5）4、−ＣＯＯＭ、−ＣＮ、−Ｘ、−ＹＲ’’5、または−Ａｒのような基によって満足され得る。ここで、各Ｒ’’5は独立して、水素、アルキル、アルケニル、アリール、置換アルキル、置換アルケニル、または置換アリールであり、ただし、Ｒ’’5基のうちの任意の２つは、アルキレンまたは置換アルキレンであり得、これによって、約１２個までの炭素原子の環が形成され；Ｍは、１当量の金属カチオン（あるいはＩまたはＩＩ族の金属カチオン、例えば、ナトリウム、カリウム、バリウム、もしくはカルシウムカチオン）であり；Ｘは、ハロゲン（例えば、クロロ、ブロモ、またはヨード）であり；Ｙは、酸素または二価イオウであり；Ａｒは、約１２個までの炭素原子のアリールまたは置換アリール基である。Ｒ’’1、Ｒ’’2、Ｒ’’3およびＲ’’4のうちの任意の２つはまた、一緒になって、アルキレンまたは置換アルキレン基を形成し得る；すなわち、オレフィン化合物は、脂環式であり得る。
【０１００】
オレフィン化合物は、通常、水素でない各Ｒ’’基が独立して、アルキル、アルケニルまたはアリール基である化合物である。モノオレフィンおよびジオレフィン化合物（特に前者）は、好ましく、そして特に末端モノオレフィン炭化水素である；すなわち、Ｒ’’3およびＲ’’4が水素であり、そしてＲ’’1およびＲ’’2が１〜約３０、または１〜約１６、または１〜約８、または１〜約４個の炭素原子を有するヒドロカルビル基である、これらの化合物。約３〜約３０、特に約３〜約１６（最もしばしば、約９未満）個の炭素原子を有するオレフィン化合物が特に所望される。１実施形態において、この有機ポリスルフィドは、硫化オレフィン（例えば、ポリアルケンに関して上記されたもの）を含む。
【０１０１】
有機ポリスルフィドは、４個以上の炭素原子を含むオレフィンのスルホ塩素化（ｓｕｌｆｏｃｈｌｏｒｉｎａｔｉｏｎ）、および無機高級（ｈｉｇｈｅｒ）ポリスルフィドを用いたさらなる処理（米国特許第２，７０８，１９９号に従う）によって調製され得る。
【０１０２】
別の実施形態において、硫化オレフィンは、（１）一塩化イオウと化学量論過剰の低（ｌｏｗ）炭素原子のオレフィンとを反応させ、（２）得られた生成物をアルカリ金属スルフィドを、アルコール−水溶媒中、２：１以上のモル比で、遊離イオウの存在下で処理し、そして（３）この生成物を無機塩基と反応させることによって生成される。この手順は、米国特許第３，４７１，４０４号に記載され、そして米国特許第３，４７１，４０４号の開示は、硫化オレフィンを調製するためのこの手順およびこのようにして生成された硫化オレフィンの議論のために、本明細書中で参考として援用される。
【０１０３】
別の実施形態において、硫化オレフィンは、大気圧以上の圧力下で、触媒の存在下でオレフィン化合物と硫黄および硫化水素の混合物とを反応させ、続いて、低沸点の物質を除去することによって調製され得る。本発明に有用な硫化組成物を調製するためのこの手順は、米国特許第４，１１９，５４９号、同第４，１１９，５５０号、同第４，１９１，６５９号、および同第４，３４４，８５４号に記載され、これらの開示は、有用な硫化組成物の調製についてのそれらの記載について、本明細書中で参考として援用される。
【０１０４】
以下の実施例は、有機ポリスルフィドに関する。
【０１０５】
（実施例Ｓ−１）
硫黄（５２６部、１６．４モル）を、攪拌器および内部冷却コイルを取り付けている、ジャケット付き（ｊａｃｋｅｔｅｄ）高圧反応器に充填する。冷蔵したブラインを、気体状の反応物の導入の前に反応器を冷却するために、コイルを通して循環させる。反応器を密封した後に、約２ｔｏｒｒに排気し、そして冷却し、９２０部（１６．４モル）のイソブテンおよび２７９部（８．２モル）の硫化水素を、反応器に充填する。この反応器を、外側のジャケットの蒸気を使用して、約１．５時間にわたって約１８２℃の温度まで加熱する。１３５０ｐｓｉｇの最大圧力は、この加熱の間に、約１６８℃で達成される。ピークの反応温度に達する前に、気体状反応物が消費されるので、圧力が減少し始め、そして着々と減少し続ける。約１８２℃の反応温度で約１０時間の後に、圧力は３１０〜３４０ｐｓｉｇであり、圧力変化の速度は、１時間当たり約５〜１０ｐｓｉｇである。未反応の硫化水素およびイソブテンを回収システムに排気する。反応器の圧力が大気圧に減少した後に、硫化混合物を液体として回収する。
【０１０６】
この混合物を約１００℃で窒素を用いてブロー（ｂｌｏｗｎ）し、未反応のイソブテン、メルカプタンおよびモノスルフィドを含む低沸点物質を除去する。窒素ブローの後に残渣を５％Ｓｕｐｅｒ  Ｆｉｔｒｏｌと一緒に攪拌し、珪藻土濾過助剤を使用して濾過する。濾液は、４２．５％の硫黄を含む所望の硫黄化組成物である。
【０１０７】
（リン含有エクストリームプレッシャー剤）
上記のように、潤滑組成物はまた、例えば、リン酸エステルまたはその塩（上記飽和脂肪リン酸エステルまたは塩とは異なる）、低級アルキルホスファイト、リン含有カルボン酸、エステル、エーテル、またはアミド、およびこれらの混合物のようなリン含有耐摩耗剤またはエクストリームプレッシャー剤を含み得る。この実施形態において、リン含有耐摩耗剤またはエクストリームプレッシャー剤は、潤滑剤および機能性流体に耐摩耗性、抗溶接性（ａｎｔｉｗｅｌｄ）、またはエクストリームプレッシャー特性を与えるのに十分な量で存在する。一般的に、リン含有耐摩耗剤またはエクストリームプレッシャー剤は、潤滑組成物のうち、約０．５重量％〜約４重量％の量で、または約０．８重量％〜約３重量％の量で、または約０．９重量％〜約１．８重量％の量で存在する。リン含有酸（ｐｈｏｓｐｈｏｒｕｓ  ａｃｉｄｓ）には、リン酸、ホスホン酸、ホスフィン酸およびチオリン酸（ジチオリン酸、ならびにモノチオリン酸、チオホスフィン酸、およびチオホスホン酸を含む）が挙げられる。
【０１０８】
１つの実施形態において、リン含有耐摩耗剤またはエクストリームプレッシャー剤は、１つ以上のリン含有酸または無水物と、１〜約３０個の、または２〜約２４個の、または約３〜約１２個の炭素原子を含むアルコールとを反応させることによって調製されるリン含有酸エステルである。リン含有酸または無水物は、一般的に、五酸化リン、三酸化リン、四酸化リン、亜リン酸（ｐｈｏｓｐｈｏｒｏｕｓ  ａｃｉｄ）、リン酸、ハロゲン化リン、低級リン含有エステル（ｐｈｏｓｐｈｏｒｕｓ  ｅｓｔｅｒ）、または硫化リン（五硫化リンを含む）などのような無機リン試薬である。低級リン含有酸エステルは、一般的に、各エステル基において１〜約７個の炭素原子を含む。リン含有酸エステルは、モノ−、ジ−またはトリヒドロカルビルリン酸塩エステルであり得る。リン含有酸エステルを調製するために使用されるアルコールには、ブチルアルコール、アミルアルコール、２−エチルへキシルアルコール、ヘキシルアルコール、オクチルアルコール、およびオレイルアルコール、ならびにクレゾールのようなフェノール類が挙げられる。市販のアルコールの例には、Ａｌｆｏｌ８１０（８〜１０個の炭素原子を有する１級直鎖、１級アルコールの混合物）；ならびにＡｌｆｏｌ、Ａｄｏｌ、およびＮｅｏｄｏｌアルコールを含む上記の市販のアルコールが挙げられる。
【０１０９】
有用なリン含有酸エステルの例には、リン酸または無水物とクレゾールとの反応によって調製されるリン酸エステルが挙げられる。これらのリン含有酸エステルの例は、リン酸トリクレシルである。
【０１１０】
別の実施形態において、リン含有耐摩耗剤またはエクストリームプレッシャー剤は、チオリン含有酸エステルまたはその塩である。チオリン含有酸エステルは、上記のような硫化リンと上記のようなアルコールとの反応によって調製され得る。チオリン含有酸エステルは、モノ−またはジチオリン含有酸エステルであり得る。チオリン含有酸エステルはまた、一般的にジアルキルチオリン酸と呼ばれる。
【０１１１】
１つの実施形態では、リン含有酸エステルは、モノチオリン酸エステルまたはモノチオホスフェートである。モノチオホスフェートは、硫黄源とジヒドロカルビルホスファイトとの反応によって調製され得る。硫黄源は、例えば、元素の硫黄であり得る。硫黄源はまた、硫黄結合オレフィンまたは硫黄結合ジチオホスフェートのような硫化物であり得る。元素の硫黄が好ましい硫黄源である：モノチオホスフェートの調製は、米国特許第４，７５５，３１１号およびＰＣＴ公報ＷＯ８７／０７６３８号に開示され、モノチオホスフェート、硫黄源、およびモノチオホスフェートを作製するためのプロセスについてのこれらの開示について、本明細書中で参考として援用される。モノチオホスフェートはまた、ジヒドロカルビルホスファイトを硫化オレフィンのような硫黄源を含む潤滑組成物に添加することによって、潤滑剤ブレンドにおいて形成され得る。ホスファイトは、ブレンド条件（すなわち、約３０℃〜約１００℃またはそれ以上の温度）下で硫黄源と反応して、モノチオホスフェートを形成し得る。
【０１１２】
別の実施形態において、リン含有耐摩耗剤またはエクストリームプレッシャー剤は、ジチオリン酸またはホスホロジチオ酸（ｐｈｏｓｐｈｏｒｏｄｉｔｈｉｏｉｃ）である。ジチオリン酸は、式（Ｒ11Ｏ）2ＰＳＳＨによって表され得、ここで、各Ｒ11は、独立して、約３〜約３０個、好ましくは約３〜約１８個、または約３〜約１２個、または約８個までの炭素原子を含むヒドロカルビル基である。例としてのＲ11には、イソプロピル基、イソブチル基、ｎ−ブチル基、ｓｅｃ−ブチル基、種々のアミル基、ｎ−ヘキシル基、メチルイソブチルカルビル基、ヘプチル基、２−エチルヘキシル基、イソオクチル基、ノニル基、ベヘニル基、デシル基、ドデシル基、およびトリデシル基が挙げられる。例示的な低級アルキルフェニルのＲ11基には、ブチルフェニル基、アミルフェニル基、ヘプチルフェニル基などが挙げられる。Ｒ11基の混合の例には、１−ブチルおよび１−オクチル；１−ペンチルおよび２−エチル−１−ヘキシル；イソブチルおよびｎ−ヘキシル；イソブチルおよびイソアミル；２−プロピルおよび２−メチル−４−ペンチル；イソプロピルおよびｓｅｃ−ブチル；ならびにイソプロピルおよびイソオクチルが挙げられる。
【０１１３】
１つの実施形態において、ジチオリン酸は、エポキシドまたはグリセロールのような多価アルコールと反応され得る。この反応生成物は、単独で使用され得るか、またはさらにリン含有酸、無水物、または低級エステルと反応され得る。エポキシドは、一般的に、脂肪族エポキシドまたはスチレンオキシドである。有用なエポキシドの例には、エチレンオキシド、プロピレンオキシド、ブテンオキシド、オクテンオキシド、ドデセンオキシド、スチレンオキシドなどが挙げられる。エチレンオキシドおよびプロピレンオキシドが好ましい。多価アルコールは上で記載される。グリコールは、１〜約１２個、または約２〜約６個、または２または３個の炭素原子を有する脂肪族グリコールであり得る。グリコールには、エチレングリコール、プロピレングリコールなどが挙げられる。ジチオリン酸、グリコール、エポキシド、無機リン試薬およびこれらを反応させる方法は、米国特許第３，１９７，４０５号および米国特許第３，５４４，４６５号に記載され、これらについての開示について、本明細書中で参考として援用される。
【０１１４】
以下の実施例Ｐ−１およびＰ２は、有用なリン含有酸エステルの調製を例示する。
【０１１５】
（実施例Ｐ−１）
五酸化リン（６４グラム）を、５１４グラムのヒドロキシプロピルＯ，Ｏ−ジ（４−メチル−２−ペンチル）ホスホロジチオエート（ジ（４−メチル−２−ペンチル）−ホスホロジチオ酸と１．３モルのプロピレンオキシドとを２５℃で反応させることによって調製された）に４５分間に渡って５８℃で加える。この混合物を、７５℃で２．５時間加熱し、珪藻土と混合し、７０℃で濾過し、所望の生成物を得る。この生成物は、分析により、１１．８重量％のリン、１５．２重量％の硫黄、および８７の酸化指数（ａｃｉｄ  ｎｕｍｂｅｒ）（ブロモフェノールブルー）を有する。
【０１１６】
（実施例Ｐ−２）
６６７グラムの五酸化リン、および３５１４グラムのジイソプロピルホスホロジチオ酸と９８６グラムのプロピレンオキシドとの５０℃での反応の生成物との混合物を、８５℃で３時間加熱し、そして濾過する。その濾液の分析結果は、１５．３重量％リン、１９．６重量％硫黄、および酸価１２６（ブロモフェノールブルー）である。
【０１１７】
酸性のリン酸エステルを、アミン化合物または金属塩基と反応させて、アミン塩または金属塩を形成し得る。これらのアミンは、上述されている。１実施形態においては、このアミンは、第三級モノアミンである。第三級モノアミンには、トリメチルアミン、トリブチルアミン、メチルジエチルアミン、エチルジブチルアミンなどが挙げられる。別の実施形態においては、このアミンは、１種以上の上記の第三級脂肪族第一級アミンである。これらの塩は別個に形成され得、次いでリン含有酸エステルの塩が、潤滑組成物に添加され得る。あるいは、これらの塩はまた、酸性のリン含有酸エステルが他の成分とブレンドされるときにインサイチュで形成されて、完全に処方された潤滑組成物を形成し得る。
【０１１８】
リン含有酸エステルの金属塩は、金属塩基とリン含有酸エステルとの反応によって調製される。この金属塩基は、金属塩を形成し得る任意の金属化合物であり得る。金属塩基の例には、金属の酸化物、水酸化物、炭酸塩、硫酸塩、ホウ酸塩などが挙げられる。これらの金属塩基の金属には、ＩＡ族、ＩＩＡ族、ＩＢ〜ＶＩＩＢ族、およびＶＩＩＩ族の金属が挙げられる（元素の周期表のＣＡＳ版）。これらの金属には、アルカリ金属、アルカリ土類金属および遷移金属が挙げられる。１実施形態においては、この金属は、カルシウムまたはマグネシウムなどのＩＩＡ族金属、亜鉛などのＩＩＢ族金属、あるいはマンガンなどのＶＩＩＢ族金属である。好ましくは、この金属は、マグネシウム、カルシウム、マンガンまたは亜鉛である。リン含有酸と反応され得る金属化合物の例には、水酸化亜鉛、酸化亜鉛、水酸化銅、酸化銅などが挙げられる。
【０１１９】
１実施形態においては、リン含有耐摩耗剤またはリン含有エクストリームプレッシャー剤は、金属チオホスフェートであり、好ましくは金属ジチオホスフェートである。金属チオホスフェートは、当業者に公知の手段により調製され、そして１種以上の上記のチオリン酸から調製され得る。金属ジチオホスフェートの例には、イソプロピルメチルアミルジチオリン酸亜鉛、イソプロピルイソオクチルジチオリン酸亜鉛、ジ（ノニル）ジチオリン酸バリウム、ジ（シクロヘキシル）ジチオリン酸亜鉛、ジ（イソブチル）ジチオリン酸亜鉛、ジ（ヘキシル）ジチオリン酸カルシウム、イソブチルイソアミルジチオリン酸亜鉛、およびイソプロピル第二級ブチルジチオリン酸亜鉛が挙げられる。
【０１２０】
以下の実施例Ｐ−３〜Ｐ−６は、有用なリン含有酸エステル塩の調製を例示する。
【０１２１】
（実施例Ｐ−３）
反応容器に、実施例Ｐ−１からの濾液を２１７グラム充填する。市販の脂肪族第一級アミン（６６グラム）（平均分子量１９１であり、ここで脂肪族ラジカルは、１１〜１４個の炭素原子を含む第三級アルキルラジカルの混合物である）を、２５〜６０℃で２０分間かけて添加する。得られる生成物の分析結果は、リン含有量１０．２重量％、窒素含有量１．５重量％、および酸価２６．３である。
【０１２２】
（実施例Ｐ−４）
実施例Ｐ−２の濾液（１７５２グラム）を、２５〜８２℃で、実施例Ｐ−３で使用した脂肪族第一級アミン（７６４グラム）と混合する。得られる生成物の分析結果は、９．９５％リン、２．７２％窒素、および１２．６％硫黄である。
【０１２３】
（実施例Ｐ−５）
五酸化リン（８５２グラム）を、２３４０グラムのイソオクチルアルコールに、３時間かけて添加する。温度が室温から上昇するが、６５℃未満に維持する。この添加の完了後、その反応混合物を９０℃に加熱し、そしてこの温度を３時間維持する。珪藻土をこの混合物に添加し、そしてこの混合物を濾過する。濾液の分析結果は、１２．４％リン、酸中和価１９２（ブロモフェノールブルー）、および酸中和価２９０（フェノールフタレイン）である。
【０１２４】
上記濾液を、２００グラムのトルエン、１３０グラムの鉱油、１グラムの酢酸、１０グラムの水、および４５グラムの酸化亜鉛と混合する。この混合物を、３０ｍｍＨｇの圧力下で６０〜７０℃に加熱する。得られる生成物混合物を、珪藻土を使用して濾過する。この濾液は、８．５８％亜鉛および７．０３％リンを有する。
【０１２５】
（実施例Ｐ−６）
五酸化リン（２０８グラム）を、２８０グラムのプロピレンオキシドと１１８４グラムのＯ，Ｏ’−ジイソブチルホスホロジチオ酸との３０〜６０℃での反応により調製される生成物に、添加する。この添加を５０〜６０℃の温度で行い、次いで、得られる混合物を８０℃に加熱し、そしてこの温度で２時間維持する。実施例Ｐ−３で指定した市販の脂肪族第一級アミン（３８４グラム）をこの混合物に添加し、同時に温度を３０〜６０℃の範囲に維持する。この反応混合物を、珪藻土を通して濾過する。この濾液は、９．３１％リン、１１．３７％硫黄、２．５０％窒素、および６．９の塩基価（ブロモフェノールブルー指示薬）を有する。
【０１２６】
別の実施形態においては、リン含有耐摩耗剤またはリン含有エクストリームプレッシャー剤は、（ａ）少なくとも１種のジチオリン酸、および（ｂ）少なくとも１種の脂肪族カルボン酸または脂環式カルボン酸の、金属塩である。ジチオリン酸は、上述されている。カルボン酸は、モノカルボン酸またはポリカルボン酸であり得、通常は１〜約３個、または１つのみのカルボン酸基を含む。好ましいカルボン酸は、式Ｒ12ＣＯＯＨを有するカルボン酸であり、ここで、Ｒ12は、脂肪族または脂環式ヒドロカルビル基であり、好ましくはアセチレン不飽和を含まない。Ｒ12は、一般に、約２個から、または約４個からの炭素原子を含む。Ｒ12は、一般に、約４０個まで、または約２４個まで、あるいは約１２個までの炭素原子を含む。１実施形態においては、Ｒ12は、４個から、または約６個から、約１２個まで、または約８個までの炭素原子を含む。１実施形態においては、Ｒ12は、アルキル基である。適切な酸には、ブタン酸、ペンタン酸、ヘキサン酸、オクタン酸、ノナン酸、デカン酸、ドデカン酸、オクトデカン酸、およびエイコサン酸、ならびにオレフィン酸（例えば、オレイン酸、リノール酸、およびリノレン酸ならびにリノール酸二量体）が挙げられる。好ましいカルボン酸は、２−エチルヘキサン酸である。
【０１２７】
金属塩は、ジチオリン酸の金属塩と、カルボン酸の金属塩とを、所望の比で単にブレンドすることによって、調製され得る。ジチオリン酸対カルボン酸の当量比は、約０．５〜約４００対１である。この比は、０．５から約２００まで、もしくは約１００まで、または約５０まで、あるいは約２０まで  対  １であり得る。１実施形態においては、この比は、０．５〜約４．５対１、または約２．５〜約４．２５対１である。この目的で、ジチオリン酸の当量は、その分子量を、含まれる−ＰＳＳＨ基の数で除算したものであり、そしてカルボン酸の当量は、その分子量を、含まれるカルボキシ基の数で除算したものである。
【０１２８】
本発明において有用な金属塩を調製するための、第二の好ましい方法は、所望の比（例えば、個々の金属塩の金属塩について上述した比）の酸の混合物を調製し、そしてこの酸混合物を上記金属化合物の１つと反応させることである。この調製法を使用する場合には、存在する酸の当量数に対して過剰の金属を含有する塩を調製することが、しばしば可能である；従って、酸の１当量あたり２当量もの金属、および特に約１．５当量までの金属を含有し得る金属塩が、調製され得る。この目的での金属の当量は、その原子量をその価数で除算したものである。金属塩が調製される温度は、一般に、約３０℃と約１５０℃との間、好ましくは約１２５℃までである。米国特許第４，３０８，１５４号および同第４，４１７，９９０号は、これらの金属塩を調製する手順を記載し、そしてこのような金属塩の多数の例を開示する。これらの特許は、その開示が本明細書中に参考として援用される。
【０１２９】
別の実施形態においては、リン含有耐摩耗剤またはリン含有エクストリームプレッシャー剤は、低級アルキルホスファイトである。このホスファイトは、ジ−またはトリヒドロカルビルホスファイトであり得る。一般に、各アルキル基は独立して、１〜約７個、または２〜約６個、あるいは約２〜約５個の炭素原子を有する。特定のヒドロカルビル基の例には、プロピル、ブチル、ヘキシル、およびヘプチルが挙げられる。ホスファイトおよびこれらの調製は公知であり、そして多くのホスファイトが市販されている。特に有用なホスファイトは、ジブチルホスファイトである。
【０１３０】
１実施形態においては、リン含有耐摩耗剤またはリン含有エクストリームプレッシャー剤は、リン含有アミドである。リン含有アミドは、上述のリン含有酸（好ましくはジチオリン酸）の１つと、不飽和アミドとの反応により、調製される。不飽和アミドの例には、アクリルアミド、Ｎ，Ｎ’−メチレンビス（アクリルアミド）、メタクリルアミド、クロトンアミドなどが挙げられる。リン含有酸と不飽和アミドとの反応生成物は、架橋化合物またはカップリング化合物（ホルムアルデヒドまたはパラホルムアルデヒドなど）とさらに反応され得る。リン含有アミドは、当該分野において公知であり、そして米国特許第４，６７０，１６９号、同第４，７７０，８０７号、および同第４，８７６，３７４号に開示されている（これらの特許を、そのリン含有アミドおよびその調製に関する開示について、参考として援用する）。
【０１３１】
１実施形態においては、リン含有耐摩耗剤またはリン含有エクストリームプレッシャー剤は、リン含有カルボン酸エステルである。リン含有カルボン酸エステルは、上記のリン含有酸（好ましくは、ジチオリン酸）の１つと、不飽和カルボン酸またはエステルとの反応により、調製される。不飽和カルボン酸および無水物の例には、アクリル酸またはエステル、メタクリル酸またはエステル、イタコン酸またはエステル、フマル酸またはエステル、およびマレイン酸、無水物、またはエステルが挙げられる。
【０１３２】
エステルは、以下の式：
Ｒ13Ｃ＝Ｃ（Ｒ14）Ｃ（Ｏ）ＯＲ15またはＲ15Ｏ−（Ｏ）Ｃ−ＨＣ＝ＣＨ−Ｃ（Ｏ）ＯＲ15の１つによって示され得、ここで、各Ｒ13およびＲ15は、独立して、水素、または１〜約１８個もしくは１〜約１２個もしくは１〜約８個の炭素原子を有するヒドロカルビル基であり、Ｒ14は、水素、または１〜約６個の炭素原子を有するアルキル基である。１つの実施形態において、Ｒ13は、好ましくは、水素またはメチル基である。
【０１３３】
不飽和カルボン酸エステルの例としては、メチルアクリレート、エチルアクリレート、２−エチルヘキシルアクリレート、２−ヒドロキシエチルアクリレート、エチルメタクリレート、２−ヒドロキシエチルメタクリレート、２−ヒドロキシプロピルメタクリレート、２−ヒドロキシプロピルアクリレート、エチルマレアート、ブチルマレアートおよび２−エチルヘキシルマレアートが挙げられる。上記の列挙は、マレイン酸、フマル酸およびシトラコン酸のモノエステルならびにジエステルを含む。カルボン酸が使用される場合、エステルは、リン酸不飽和カルボン酸付加物の、アルコール（例えば、本明細書中に記載されるアルコール）との引き続く反応によって形成され得る。
【０１３４】
１つの実施形態において、リン含有耐磨耗剤またはエクストリームプレッシャー剤は、リン含有酸（好ましくは、ジチオリン酸）およびビニルエーテルの反応生成物である。このビニルエーテルは、式：Ｒ16−ＣＨ2＝ＣＨ−ＯＲ17によって示され、ここで、Ｒ16は、独立して、水素、または１〜約３０個まで、もしくは約２４個まで、または約１２個までの炭素原子を有するヒドロカルビル基である。Ｒ17は、Ｒ16と同じに規定されたヒドロカルビル基である。ビニルエーテルの例としては、メチルビニルエーテル、プロピルビニルエーテル、２−エチルヘキシルビニルエーテルなどが挙げられる。
【０１３５】
１つの実施形態において、リン含有耐磨耗剤またはエクストリームプレッシャー剤は、リン含有酸、すなわちジチオリン酸、とビニルエステルの反応生成物である。このビニルエステルは、式：Ｒ18ＣＨ＝ＣＨ−Ｏ（Ｏ）ＣＲ19によって示され得、ここで、Ｒ18は、１〜約３０個、または１〜約１２個の炭素原子を有するヒドロカルビル基、好ましくは水素であり、そしてＲ19は、１〜約３０個、または１〜約１２個、または１〜約８個の炭素原子を有するヒドロカルビル基である。ビニルエステルの例としては、ビニルアセテート、ビニル２−エチルヘキサノエート、ビニルブタノエートなどが挙げられる。
【０１３６】
（ホウ酸化オーバーベース金属塩）
潤滑組成物はまた、ホウ酸化オーバーベース金属塩を含み得、これは、ホウ素化合物をオーバーベース金属塩と反応させること、またはホウ素化合物（例えば、ホウ酸）を使用してオーバーベース金属塩を調製することのいずれかによって調製される。一般に、ホウ酸化オーバーベース金属塩は、潤滑組成物の約０．５重量％〜約４重量％、または約０．７重量％〜約３重量％、または約０．９重量％〜約２重量％の量において存在する。
【０１３７】
ホウ素化合物としては、酸化ホウ素、酸化ホウ素水和物、三酸化ホウ素、ホウ素の酸（例えば、ボロン酸（ｂｏｒｏｎｉｃ  ａｃｉｄ）（すなわち、アルキル−Ｂ（ＯＨ）2またはアリール−Ｂ（ＯＨ）2）（メチルボロン酸、フェニルボロン酸、シクロへキシルボロン酸、ｐ−ヘプチルフェニルボロン酸およびドデシルボロン酸を含む）、ホウ酸（すなわち、Ｈ3ＢＯ3）、テトラホウ酸（すなわち、Ｈ2Ｂ4Ｏ7）、メタホウ酸（すなわち、ＨＢＯ2））、ホウ素無水物、ホウ素アミドおよびこのようなホウ素の酸の種々のエステルが挙げられる。
【０１３８】
１つの実施形態において、ホウ素化合物としては、ホウ酸とアルコールまたはフェノールのモノ有機エステル、ジ有機エステルおよびトリ有機エステルが挙げられる。アルコールの例としては、メタノール、エタノール、プロパノール、ブタノール、１−オクタノール、ベンジルアルコール、エチレングリコール、グリセロールおよびＣｅｌｌｏｓｏｌｖｅが挙げられる。低級アルコール（約８個未満の炭素原子を有する）、およびグリコール（例えば、１，２−グリコールおよび１，３−グリコール）が、特に有用である。エステルを調製するための方法は、当該分野で公知であり、かつ開示されている（例えば、「Ｃｈｅｍｉｃａｌ  Ｒｅｖｉｅｗｓ」９５９〜１０６４頁、第５６巻）。
【０１３９】
上記のホウ素化合物は、オーバーベース金属塩と反応され得る。オーバーベース金属塩は、金属および酸性有機化合物の化学量論に従って、存在する過剰の金属含量を有することによって特徴付けられる。過剰の金属の量は、一般に金属比で示される。用語「金属比」は、酸性有機化合物の当量に対する金属の総当量の比である。金属比４．５を有する塩は、３．５当量の過剰の金属を有する。オーバーベース塩は、一般に、約１．５〜約４０まで、または約２〜約３０まで、または約３〜約２５までの金属比を有する。１つの実施形態において、金属比は、約７よりも大きいか、または約１０よりも大きいか、または約１５よりも大きい。
【０１４０】
オーバーベース材料は、酸性材料、代表的には二酸化炭素を、酸性有機化合物、この酸性化合物に対して不活性な少なくとも１つの有機溶媒を含む反応媒体、化学量論的に過剰な塩基性金属化合物、およびプロモーターを含有する混合物と反応させることによって調製される。一般に、塩基性金属化合物は、酸化物、水酸化物、塩化物、カルボネート、およびリン含有酸（ホスホン酸またはリン酸）の塩、ならびに硫黄の酸（硫酸またはスルホン酸）の塩である。塩基性金属化合物の金属は、一般に、アルカリ金属、アルカリ土類金属、および遷移金属である。塩基性金属化合物の金属の例としては、ナトリウム、カリウム、リチウム、マグネシウム、カルシウム、バリウム、チタン、マンガン、コバルト、ニッケル、銅、亜鉛、好ましくはナトリウム、カリウム、カルシウム、およびマグネシウムが挙げられる。
【０１４１】
本発明のオーバーベース組成物を作製する際に有用な酸性有機化合物としては、カルボン酸アシル化剤、スルホン酸、リン含有酸、フェノール、またはそれらの２つ以上の混合物が挙げられる。好ましくは、酸性有機化合物は、カルボン酸アシル化剤、またはスルホン酸である。１つの実施形態において、酸性有機化合物は、ヒドロカルビル飽和酸性有機化合物である。ヒドロカルビル基は、上記のポリアルケンから誘導され得る。
【０１４２】
１つの実施形態において、酸性有機化合物は、カルボン酸アシル化剤である。このカルボン酸アシル化剤は、モノカルボン酸アシル化剤またはポリカルボン酸アシル化剤であり得る。カルボン酸アシル化剤としては、カルボン酸、カルボン酸無水物、低級アルキルエステル、アシルハロゲン化物、ラクトンおよびその混合物が挙げられる。カルボン酸アシル化剤としては、ヒドロカルビル置換カルボン酸アシル化剤（ここで、このヒドロカルビル基は、上記のオレフィン、オレフィンオリゴマー、またはポリアルケンの１つ以上から誘導される）が挙げられる。このヒドロカルビル置換カルボン酸アシル化剤は、オレフィン、オレフィンオリゴマー（例えば、テトラプロペン）、あるいはポリアルケン（例えば、ポリブテンもしくはポリプロピレン）を、不飽和モノカルボン酸試薬またはポリカルボン酸試薬と反応させることによって調製される。不飽和カルボン酸試薬の例としては、アクリル酸およびアクリル酸エステル、メタクリル酸およびメタクリル酸エステル、イタコン酸およびイタコン酸エステル、フマル酸およびフマル酸エステル、ならびにマレイン酸、無水マレイン酸、マレイン酸エステルが挙げられる。１つの実施形態において、ヒドロカルビル置換カルボン酸アシル化剤は、ポリアルケン置換スクシン酸アシル化剤である。カルボン酸アシル化剤は、当該分野で公知であり、そして例えば、以下に詳細に記載されている：米国特許第３，２１５，７０７号（Ｒｅｎｓｅ）；同第３，２１９，６６６号（Ｎｏｒｍａｎら）；同第３，２３１，５８７号（Ｒｅｎｓｅ）；同第３，９１２，７６４号（Ｐａｌｍｅｒ）；同第４，１１０，３４９号（Ｃｏｈｅｎ）；および同第４，２３４，４３５号（Ｍｅｉｎｈａｅｄｔら）；ならびに英国特許第１，４４０，２１９号。これらの特許の開示は、本明細書中にて参考として援用される。これらの特許は、カルボン酸アシル化剤およびカルボン酸アシル化剤を製造するための方法のそれらの開示について、本明細書中で参考として援用される。
【０１４３】
別の実施形態において、カルボン酸アシル化剤は、芳香族カルボン酸である。有用な芳香族カルボン酸の基は、以下の式のものである：
【０１４４】
【化４】
2010196076.tif 000005
ここでＲ1は、約４〜約４００炭素原子を有する脂肪族ヒドロカルビル基であり、ａは、０〜約４の範囲の数であり、Ａｒは、芳香族基であり、各Ｘは、独立して、硫黄または酸素（好ましくは酸素）であり、ｂは、１〜約４の範囲の数であり、ｃは、０〜約４（通常１〜２）の範囲の数であり、但し、ａ、ｂ、およびｃの合計は、Ａｒの原子価の数を超えない。好ましくは、Ｒ1およびａは、Ｒ1基によって提供される平均少なくとも８の脂肪族炭素原子が存在するようなものである。
【０１４５】
このＲ1基は、芳香族基であるＡｒに直接結合されるヒドロカルビル基である。Ｒ1は、好ましくは、約６〜約８０の炭素原子、または約６〜約３０の炭素原子、または約８〜約２５の炭素原子、または約８〜約１５の炭素原子を含む。Ｒ1基の例としては、ブチル、イソブチル、ペンチル、オクチル、ノニル、ドデシル、５−クロロヘキシル、４−エトキシペンチル、３−シクロヘキシルオクチル、２，３，５−トリメチルヘプチル、プロピレンテトラマー、トリイソブテニルおよび上記のポリアルケンの１つから誘導される置換基が挙げられる。
【０１４６】
芳香族基Ａｒは、以下に記載される芳香族基であるＡｒのいずれかと同じ構造を有し得る。本明細書中で有用である芳香族基の例としては、ベンゼンから誘導される多価芳香族基、ナフタレン、およびアントラセン（好ましくは、ベンゼン）が挙げられる。Ａｒ基の具体例としては、フェニレンおよびナフチレン（例えば、メチルフェニレン、エトキシフェニレン、イソプロピルフェニレン、ヒドロキシフェニレン、ジプロポキシナフチレンなど）が挙げられる。
【０１４７】
１つの実施形態、サリチル酸は、ヒドロカルビル置換サリチル酸（ここで、各ヒドロカルビル置換基は、１置換基あたり平均少なくとも約８炭素原子かつ１分子あたり１〜３の置換基を含む）である。１つの実施形態において、ヒドロカルビル置換基は、上記のポリアルケンから誘導される。
【０１４８】
上記の芳香族カルボン酸は、周知であるか、または当該分野で公知の手順にしたがって調製され得る。これらの式によって例証される型のカルボン酸およびそれらの中性金属塩および塩基性金属塩を調製するためのプロセスは、周知であり、そして例えば、米国特許第２，１９７，８３２号；同第２，１９７，８３５号；同第２，２５２，６６２号；同第２，２５２，６６４号；同第２，７１４，０９２号；同第３，４１０，７９８号；および同第３，５９５，７９１号に開示される。
【０１４９】
別の実施形態において、ホウ酸化オーバーベース塩を作るために用いられる酸性有機化合物は、スルホン酸である。スルホン酸としては、スルホン酸およびチオスルホン酸（好ましくは、スルホン酸）が挙げられる。スルホン酸としては、単環式芳香族または多環式芳香族、あるいは脂環式化合物が挙げられる。オイル可溶性スルホン酸は、主に以下の式の１つにより表され得る：Ｒ2−Ｔ−（ＳＯ3）aＨおよびＲ3−（ＳＯ3）bＨ、ここで、Ｔは、環式核（例えば、ベンゼン、ナフタレン、アントラセン、ジフェニレンオキシド、ジフェニレンスルフィド、および石油ナフタレン）であり；Ｒ2は、脂肪族基（例えば、アルキル、アルケニル、アルコキシ、アルコキシアルキルなど）であり；（Ｒ2）＋Ｔは、合計少なくとも約１５炭素原子を含み；そしてＲ3は、少なくとも約１５炭素原子を含む脂肪族ヒドロカルビル基である。Ｒ3の例は、アルキル、アルケニル、アルコキシアルキル、カルボアルコキシアルキルなどである。Ｒ3の具体例は、石油、飽和パラフィンワックスおよび不飽和パラフィンワックス、ならびに上記のポリアルケンから誘導される。上記の式におけるＴ基、Ｒ2基、およびＲ3基はまた、他の無機置換基または有機置換基、ならびに例えば、ヒドロキシ、メルカプト、ハロゲン、ニトロ、アミノ、ニトロソ、スルフィド、ジスルフィドなどのような上記に列挙される置換基を含み得る。上記の式において、ａおよびｂは、少なくとも１である。
【０１５０】
スルホン酸の好ましい基は、モノ−アルキルベンゼン、ジ−アルキルベンゼン、およびトリ−アルキルベンゼンならびにナフタレンスルホン酸（これらの水素付加形態を含む）。合成的に生成されるアルキル化ベンゼンおよびナフタレンスルホン酸の例は、約８〜約３０炭素原子、または約１２〜約３０炭素原子、および、または約２４炭素原子までを有するアルキル置換基を含むものである。スルホン酸の具体例は、マホガニー（ｍａｈｏｇａｎｙ）スルホン酸；ブライトストック（ｂｒｉｇｈｔ  ｓｔｏｃｋ）スルホン酸；１００°Ｆにて約１００秒〜２１０°Ｆにて約２００秒までのセーボルト粘度を有する、潤滑油画分から誘導されるスルホン酸；ペトロラタムスルホン酸；モノワックス置換スルホン酸およびポリワックス置換スルホン酸；アルキルベンゼンスルホン酸（ここで、このアルキル基は、少なくとも８炭素を有する）、ジラウリルβ−ナフチルスルホン酸、ならびにドデシルベンゼン「底相（ｂｏｔｔｏｍ）」スルホン酸のような、アルカリルスルホン酸である。
【０１５１】
別の実施形態において、酸性有機化合物はフェノールである。このフェノールは、式（Ｒ4）a−Ａｒ−（ＯＨ）b（ここで、Ｒ4は、上記に定義され；Ａｒは、芳香族基であり；ａおよびｂは、独立して、少なくとも１の数である（ａおよびｂの合計は、２からＡｒの芳香族核（単数または複数）上の置換可能な水素の数までの範囲内である））により表される。１つの実施形態において、ａおよびｂは、１〜約４、または１〜約２の範囲内の各々独立した数である。１つの実施形態において、Ｒ4およびａは、各フェノール化合物に対してＲ4基によって提供される平均少なくとも８の脂肪族炭素原子が存在するようなものである。
【０１５２】
「Ａｒ」により表されるような芳香族基、ならびに本明細書および添付の特許請求の範囲における、他の式において他のどこかで表されるような芳香族基は、単環（例えば、フェニル、ピリジル、またはチオニル）、あるいは多環式であり得る。この多環式基は、縮合型または連結型のものであり得る。縮合基の例としては、ナフチルおよびアントラニルが挙げられる。連結基は、アルキレン結合、エーテル結合、ケト結合、スルフィド結合、２〜約６の硫黄原子のポリスルフィド結合などのような架橋結合を有する。
【０１５３】
プロモーターは、しばしばオーバーベース金属塩を調製するのに用いられる。このプロモーター（すなわち、オーバーベース物質への過剰な金属の取り込みを促進する物質である）はまた、きわめて多様であり、そして当該分野で周知である。適切なプロモーターの特に包括的議論は、米国特許第２，７７７，８７４号、同第２，６９５，９１０号、同第２，６１６，９０４号、同第３，３８４，５８６号、および同第３，４９２，２３１号に見出され得る。これらの特許は、それらのプロモーターの開示について、本明細書中で参考として援用される。１つの実施形態において、プロモーターとしては、アルコールプロモーターおよびフェノールプロモーターが挙げられる。アルコールプロモーターとしては、１〜約１２の炭素原子のアルカノール（例えば、メタノール、エタノール、アミルアルコール、オクタノール、イソプロパノール、およびそれらの混合物など）が挙げられる。フェノールプロモーターとしては、種々のヒドロキシ置換ベンゼンおよびヒドロキシ置換ナフタレンが挙げられる。フェノールの特に有用なクラスは、米国特許第２，７７７，８７４号に列挙される型のアルキルフェノール（例えば、ヘプチルフェノール、オクチルフェノール、およびノニルフェノール）である。種々のプロモーターの混合物は、時々使用される。
【０１５４】
酸性有機化合物、プロモーター、金属化合物および反応媒体の混合物と反応する酸性物質はまた、上記引用の特許、例えば、米国特許第２，６１６，９０４号に開示されている。有用な酸性物質の公知の群内に含まれるのは、ギ酸、酢酸、硝酸、ホウ酸、硫酸、塩酸、臭化水素酸、カルバミン酸、置換カルバミン酸などのような液体の酸である。酢酸は、非常に有用な酸性物質であるが、ＨＣｌ、ＳＯ2、ＳＯ3、ＣＯ2、Ｈ2Ｓ、Ｎ2Ｏ3などのような無機酸性化合物が、酸性物質として普通、使用される。特に有用な酸性物質は二酸化炭素および酢酸である。
【０１５５】
オーバーベース（ｏｖｅｒｂａｓｅｄ）物質ならびにオーバーベース物質の非常に多様な群を調製する方法は、先行技術において周知であり、そして例えば、以下の米国特許番号において開示されている：２，６１６，９０４号；２，６１６，９０５号；２，６１６，９０６号；３，２４２，０８０号；３，２５０，７１０号；３，２５６，１８６号；３，２７４，１３５号；３，４９２，２３１号；および４，２３０，５８６号。これらの特許は、適切な金属基材、プロモーター、および酸性物質ならびに本発明のオーバーベース化システムを生成する上で有用な種々の特定のオーバーベース化生成物をオーバーベースし得るプロセス、材料を開示し、従ってこれらの開示のための参考として本明細書において援用される。
【０１５６】
酸性物質が反応集団の残りと接触される温度は、用いられる物質をプロモートする際の大容量に依存する。石炭酸プロモーター（ｐｈｅｎｏｌｉｃ  ｐｒｏｍｏｔｏｒ）については、温度は約８０℃〜約３００℃、好ましくは約１００℃から約２００℃にわたる。アルコールまたはメルカプタンがプロモート剤として用いられる場合、この温度は、通常、反応混合物の還流温度を超えず、そして好ましくは約１００℃を超えない。
【０１５７】
以下の実施例は、ホウ酸化オーバーベース金属塩およびこれを作製する方法に関する。文脈が他に示さない限り、本明細書および特許請求の範囲のいずれの箇所においても、部分および割合は重量により、温度はセ氏であり、そして圧力は大気圧である。
【０１５８】
（実施例ＢＯ−１）
（ａ）８５３グラムのメチルアルコール、４１０グラムのブレンドオイル、５４グラムの水酸化ナトリウムおよび中和量のさらなる水酸化ナトリウムの混合物を調製する。水酸化ナトリウムの後者の添加量は、実質的に添加した硫酸の酸価に依存する。混合物の温度を、４９℃に調整する。直鎖ジアルキルベンゼン硫酸（ＭＷ＝４３０）およびブレンドオイル（活性成分４２重量％）の混合物の１０７０グラムを、４９〜５７度に温度を維持しながら添加する。１４５グラムのポリイソブテニル（平均数Ｍｎ＝９５０）−置換無水コハク酸を添加する。８３８グラムの水酸化ナトリウムを添加する。温度を７１℃に調節する。この反応混合物を４６０グラムの二酸化炭素でブローする。この混合物を１４９℃にフラッシュストリップし、そして濾過して所望の生成物を提供するように浄化する。この生成物は、オーバーベースナトリウムスルホネートであり、これは４４０の塩基価（ブロモフェノールブルー）、１９．４５重量％の金属含量、２０の金属比、５８重量％のスルフェート灰分含量、および１．３５重量％のイオウ含量を有する。
【０１５９】
（ｂ）上記実施例ＢＯ−１（ａ）由来の１０００グラムの生成物、０．１３グラムの消泡剤（２５℃で１０００ｃＳｔの粘度を有するＤｏｗ  Ｃｏｒｎｉｎｇ
２００  Ｆｌｕｉｄのケロシン溶液）、および１３３グラムのブレンドオイルの混合物を撹拌しながら７４〜７９℃に加熱する。４８６グラムのホウ酸を添加する。反応混合物を１２１℃に加熱し、実施例ＢＯ−１（ａ）由来の生成物中に含まれる反応水および４０〜５０重量％のＣＯ2を遊離する。この反応混合物を、１５４〜１６０℃に加熱し、そして遊離の水含量および総水含量が、それぞれ０．３重量％以下、および約１〜２重量％に下がるまで、その温度に維持する。この反応生成物を室温まで冷却し、そして濾過する。
【０１６０】
（実施例ＢＯ−２）
（ａ）１０００グラムの第１分子鎖モノアルキルベンゼンスルホン酸（ＭＷ＝５００）、７７１グラムのｏ−キシレン、および７５．２グラムのポリソブテニル（平均数Ｍｎ＝９５０）無水コハク酸を調製し、その温度を、４６℃に調整する。８７．３グラムの酸化マグネシウムを添加する。３５．８グラムの酢酸を添加する。３１．４グラムのメチルアルコールおよび５９グラムの水を添加する。この反応混合物を７７．３グラムの二酸化炭素で、４９〜５４℃の温度でブローする。８７．３グラムの酸化マグネシウム、３１．４グラムのメチルアルコールおよび５９グラムの水を添加し、そしてこの反応混合物を７７．３グラムの二酸化炭素で、４９〜５４℃の温度でブローする。前述の工程の酸化マグネシウム、メチルアルコールおよび水の添加に続き、二酸化炭素のブローを一回繰り返す。Ｏ−キシレン、メチルアルコールおよび水を、大気フラッシュストリッピングおよび減圧フラッシュストリッピングを用いて反応混合物から除去する。反応混合物を冷却し、そして濾過して浄化する。この生成物は、オーバーベースマグネシウムスルホネートであり、これは４００の塩基価（ブロモフェノールブルー）、９．３重量％の金属含量、１４．７の金属比、４６重量％のスルフェート灰分含量、および１．６重量％のイオウ含量を有する。
【０１６１】
（ｂ）実施例ＢＯ−２（ａ）由来の１０００グラムの生成物、１８１グラムの希釈オイルの混合物を７９℃に加熱する。ホウ酸（３００グラム）を添加し、そして反応混合物を８時間にわたって１２４℃に加熱する。反応混合物を２〜３時間１２１℃〜１２７℃に維持する。窒素噴霧を開始し、そして反応混合物を１４９℃に加熱し、水含量が、３重量％以下になるまで、水を除去する。この反応生成物を濾過し、所望の生成物を得る。この生成物は７．６３％のマグネシウムおよび４．３５％のホウ素を含む。
【０１６２】
（実施例ＢＯ−３）
（ａ）反応容器に、ポリブテン（Ｍｎ＝１０００）から誘導した、２８１部（０．５等量）のポリブテニル−置換無水コハク酸、２８１部のキシレン、２６部のテトラプロペニル置換フェノール、および２５０部の１００中性鉱油を充填する。この混合物を８０℃に熱し、そして２７２部（３．４等量）の水酸化ナトリウム水溶液を、反応混合物に添加する。この混合物を１ｓｃｆｈで窒素でブローし、そして反応温度を１４８℃に上げる。次いで、この反応混合物を、二酸化炭素で、１ｓｃｆｈで１時間そして１５０部の水を収集しながら２５分間ブローする。この反応混合物を８０℃に冷却し、ここで上記の水酸化ナトリウム溶液の２７２部（３．４等量）を、反応混合物に添加し、そしてこの混合物を１ｓｃｆｈで窒素でブローする。反応温度を１４０℃に上げ、ここでこの反応混合物を１ｓｃｆｈで１時間そして１５０部の水を収集しながら２５分間ブローする。この反応温度を１００℃に下げ、そして、混合物を１ｓｃｆｈで窒素でブローしながら上記の水酸化ナトリウム溶液の２７２部（３．４等量）を添加する。この反応温度を１４８℃に上げ、そしてこの反応混合物を、二酸化炭素で、１ｓｃｆｈで１時間、そして１６０部の水を収集しながら４０分間ブローする。この反応混合物を９０℃に冷却し、ここで中性の鉱油の２５０部の１００を、この反応混合物に添加する。この反応混合物を、７０℃で真空ストリップし、そして残りを珪藻土を通して濾過する。濾液は、ＡＳＴＭ  Ｄ−８７４により、５０．０％のスルフェート灰分含量（理論的には５３．８％）、総塩基数４０８、１．１８の比重および３７．１％オイルを含む。
【０１６３】
（ｂ）反応容器に、実施例ＢＯ−３（ａ）の生成物の７００部を充填した。この反応混合物を、７５℃に加熱し、ここでホウ酸の３４０部（５．５等量）を３０分にわたって添加する。反応混合物を４５分にわたって１１０℃に加熱し、そして反応温度を２時間維持する。１００の中性鉱油（８０部）を反応混合物に添加する。この反応混合物を、水の９５部を収集しながら、１６０℃で３０分間１ｓｃｆｈで窒素を用いてブローする。キシレン（２００部）を反応混合物に添加し、そして反応温度を１３０〜１４０℃に３時間維持する。この反応混合物を、１５０℃および２０ミリメートル水銀柱で真空ストリップする。この残りを珪藻土を通して濾過する。この濾液は、５．８４％のホウ素（理論上は６．４３％）および３３．１％のオイルを含有する。この残りは、３０９の総塩基数を有する。
【０１６４】
（実施例ＢＯ−４）
炭酸ナトリウムオーバーベース（２０：１等量）ナトリウムスルホネート（１０００部、７．８４等量）を、反応容器中で、１００の中性鉱油の１３０部と混合する。炭酸ナトリウムオーバーベースナトリウムスルホネートおよび鉱油を７５℃に加熱する。次いで、ホウ酸（４８６部、７．８４モル）を、混合物の温度を実質的に変化することなく緩徐に添加する。
【０１６５】
次いで、この反応混合物を、蒸留物の実質的に全てを除去しながら約１時間にわたって緩徐に１００℃に加熱する。実質的に発泡することなく、二酸化炭素の約１／２を除去する。次いで、この生成物を、蒸留物の全てを除去しながら約３時間でさらに１５０℃に加熱する。後者の温度では水の実質的に全てが除去され、そして非常にわずかな二酸化炭素しかこの生成物から発生しないことが観察される。次いで、この生成物を、この生成物の水含量が約０．３％未満になるまで、１５０℃でさらに１時間維持する。この生成物を、１００〜１２０℃に冷却させ、次に濾過することにより回収する。濾液は、６．１２％のホウ素、１４．４％のＮａ、および３５％の１００の中性鉱油を有する。
【０１６６】
（他の添加物）
本発明はまた、潤滑組成物中でともに、他の添加物の使用を意図する。他の添加物は、上記の添加物の１つ以上を含み得る。ここでこの実施形態は、添加物の存在をすでに必要としない。このような添加物としては、例えば、界面活性剤および分散剤、腐食防止剤および酸化阻害剤、流動点降下剤、極圧剤（ｅｘｔｒｅｍｅ  ｐｒｅｓｓｕｒｅ  ａｇｅｎｔ）、耐磨耗剤、色調安定剤（ｃｏｌｏｒ  ａｔａｂｉｌｉｚｅｒ）、および消泡剤が挙げられる。一般に添加物は、独立して、潤滑組成物の、約０．１重量％〜約３重量％、または約０．２重量％〜約２重量％、または約０．３重量％〜約１重量％の量で存在する。
【０１６７】
分散剤は、以下を含む（ａ）アシル化窒素分散剤、（ｂ）ヒドロカルビル置換アミン、（ｃ）カルボン酸エステル分散剤、（ｄ）Ｍａｎｎｉｃｈ分散剤、および（ｅ）それらの混合物。アシル化窒素分散剤としては、ヒドロカルビル置換カルボキシアシル化剤およびアミンなどの上記のカルボン酸アシル化剤の１つ以上の反応生成物が挙げられる。１つの実施形態において、ヒドロカルビル基は、上記の１つ以上のポリアルケンに由来する。上記のカルボン酸アシル化剤は、アミンと反応してアシル化窒素分散剤を形成する。このアミンは、モノアミンまたはポリアミンであり得る。有用なアミンとしては、米国特許第４，２３４，４３５号の第２１列、第４行〜第２７列第５０行（これらの一節は本明細書において参考として援用されている）に開示されるアミンが挙げられる。アシル化窒素分散剤およびこれを調製するための方法は米国特許第３，２１９，６６６号；同第４，２３４，４３５号；同第４，９５２，３２８号；同第４，９３８，８８１号；同第４，９５７，６４９号、および同第４，９０４，４０１号に記載されている。アシル化窒素分散剤およびそれらの特許に含まれる他の分散剤の開示は、参考として本明細書に援用される。
【０１６８】
これはまた、ヒドロカルビル置換アミンから誘導し得る。これらのヒドロカルビル置換アミンは、当業者に周知である。これらのアミンは、米国特許第３，２７５，５５４号；同第３，４３８，７５７号；同第３，４５４，５５５号；同第３，５６５，８０４号；同第３，７５５，４３３号；および同第３，８２２，２８９号に開示される。これらの特許は、ヒドロカルビルアミンおよびヒドロカルビルアミンの作製方法のそれらの開示について、本明細書によって参考として援用される。代表的には、ヒドロカルビル置換アミンは、オレフィンおよびオレフィンポリマー（ポリアルケン）とアミン（モノアミンまたはポリアミン）とを反応させることによって調製される。別の実施形態では、分散剤はまた、カルボン酸エステル分散剤から誘導され得る。このカルボン酸エステル分散剤は、上記ヒドロカルビル置換カルボン酸アシル化剤の少なくとも１つと、少なくとも１つの有機ヒドロキシ化合物および必要に応じてアミンとを反応させることによって調製される。別の実施形態では、カルボン酸エステル分散剤は、アシル化剤と、上記のヒドロキシアミンの少なくとも１つとを反応させることによって調製される。有用なカルボン酸エステル分散剤の調製は、米国特許第３，５２２，１７９号および同第４，２３４，４３５号に記載され、そしてそれらの開示は、参考として援用される。
【０１６９】
カルボン酸エステル分散剤はさらに、少なくとも１つの上記のアミン、および好ましくは、少なくとも１つの上記のポリアミンと反応され得る。これらの窒素含有カルボン酸エステル分散剤組成物は、当該分野において公知であり、そして多くのこれらの誘導体の調製は、例えば、米国特許第３，９５７，８５４号および同第４，２３４，４３５号（これらは、先に参考として援用されている）に記載される。
【０１７０】
別の実施形態では、ホウ酸化分散剤はまた、マンニッヒ分散剤から誘導され得る。マンニッヒ分散剤は、一般に、少なくとも１つのアルデヒド、少なくとも１つの上記のアミン、および少なくとも１つのアルキルで置換されたヒドロキシ芳香族化合物の反応によって形成される。マンニッヒ分散剤は、以下の特許に記載される：米国特許第３，９８０，５６９号、米国特許第３，８７７，８９９号；および米国特許４，４５４，０５９号（マンニッヒ分散剤に対するそれらの開示のために、参考として本明細書中に援用される）。
【０１７１】
界面活性剤は、スルホン酸、カルボン酸、フェノールまたは有機リン含有酸（例えば、上記に記載されるもの）との、アルカリ金属またはアルカリ土類金属の油溶性の中性塩および塩基性塩（すなわち、オーバーベース塩）によって例示される。アルカリ金属またはアルカリ土類金属塩の油溶性の中性塩または塩基性塩はまた、ホウ素化合物と反応され得る。ホウ素化合物は、先に記載されている。
【０１７２】
本発明の潤滑剤に含まれ得る、補助的なエクストリームプレッシャー剤ならびに腐食阻害剤および酸化阻害剤は、塩素化脂肪族炭化水素（例えば、塩素化ろう）；硫黄化アルキルフェノール；ホスホ硫化炭化水素（例えば、テレビンまたはオレイン酸メチルとの硫化リンの反応生成物）；金属チオカルバメート（例えば、亜鉛ジオクチルカルバメート、およびバリウムジヘプチルフェニルジチオカルバメート）；ジチオカルバメートエステル（例えば、アミン（例えば、ブチルアミン）、二硫化炭素、ならびにアクリル酸、メタクリル酸、マレイン酸、またはフマル酸、エステル、または塩、およびアクリルアミドから選択される不飽和化合物；ならびにアルキレン−またはビス（Ｓ−アルキルジチオカルバモイル）ジスルフィド（硫黄結合ジチオカルバメートとしても公知）（例えば、メチレンまたはフェニレンが結合したビス（ジブチルジチオカルバメート）によって例示される。さらなる耐磨耗剤またはエクストリームプレッシャー剤の例は、アルカリ金属ボレート；脂肪アミンボレート；リン脂質ボレート；およびエステルボレートを含む。
【０１７３】
別の実施形態では、ホウ素含有耐磨耗剤またはエクストリームプレッシャー剤は、アルカリ金属ボレートである。アルカリ金属ボレートは、一般に、当該分野で公知である水和粒子アルカリ金属ボレートである。アルカリ金属ボレートは、混合されたアルカリボレートおよびアルカリ土類金属ボレートを含む。これらのアルカリ金属ボレートは、市販されている。適切なボレートアルカリ金属およびそれらの製造方法を開示している代表的な特許は、米国特許第３，９９７，４５４号；同第３，８１９，５２１号；同第３，８５３，７７２号；同第３，９０７，６０１号；同第３，９９７，４５４号；および同第４，０８９，７９０号を含む。これらの特許は、アルカリ金属ボレートおよびそれらの製造方法のそれらの開示について、参考として援用される。
【０１７４】
別の実施形態では、ホウ素耐磨耗剤またはエクストリームプレッシャー剤は、ホウ酸化脂肪アミンである。このホウ酸化アミンは、１以上の上記ホウ素化合物（例えば、ホウ酸またはホウ酸エステル）と、脂肪アミン（例えば、約４〜約１８の炭素原子を有するアミン）とを反応させることによって調製される。ホウ酸化脂肪アミンは、アミンとホウ素化合物とを、約５０℃〜約３００℃、または約１００℃〜約２５０℃で、かつ３：１〜１：３の比のアミンの等価体対ホウ素化合物の等価体にて反応させることによって調製される。
【０１７５】
別の実施形態では、ホウ素含有耐磨耗剤またはエクストリームプレッシャー剤は、ホウ酸化エポキシドである。このホウ酸化脂肪エポキシドは、一般的に、少なくとも１つのエポキシドとの、１以上の上記のホウ素化合物の反応生成物である。エポキシドは、一般に、約８〜約２４まで、または約１０〜約２２、または約１２〜約２０の炭素原子を有する脂肪族エポキシドである。有用な脂肪族エポキシドの例は、ヘプチルオキシド、オクチルオキシド、ステアリルオキシド、オレイルオキシドなどを含む。エポキシドの混合物（例えば、１４〜約１６の炭素原子、および１４〜１８の炭素原子を有するエポキシドの市販の混合物）もまた、使用される。ホウ酸化脂肪エポキシドは、一般に、公知であり、そして米国特許第４，５８４，１１５号に開示される。この特許は、ホウ酸化脂肪エポキシドおよびホウ酸化脂肪エポキシドの調製方法のその開示について、参考として援用される。
【０１７６】
別の実施形態では、ホウ素含有耐磨耗剤またはエクストリームプレッシャー剤は、ホウ酸化リン脂質である。ホウ酸化リン脂質は、リン脂質およびホウ素化合物の組合せを反応させることによって調製される。必要に応じて、この組合せは、アミン、アシル化窒素化合物（例えば、カルボン酸アシル化剤およびポリアミンの反応性生物）、カルボン酸エステル（例えば、カルボン酸アシル化剤およびアルコールおよび必要に応じてアミンの反応生成物）、マンニッヒ反応生成物、あるいは有機酸化合物の塩基性金属塩または中性金属塩を含み得る。時折、ホスファチドおよびホスホリピンといわれるリン脂質は、天然または合成であり得る。天然に由来するリン脂質は、魚類、魚油、甲殻類、ウシ脳、鶏卵、ヒマワリ、大豆、トウモロコシ、および綿実に由来するリン脂質を含み得る。リン脂質は、微生物（ラン藻類、緑藻類、および細菌を含む）に由来し得る。
【０１７７】
リン脂質、ホウ素化合物、および任意の成分の反応は通常、約６０℃、または約９０℃から、約２００℃まで、約１５０℃までの温度で生じる。この反応は、代表的に、約０．５時間、または約２時間から、約１０時間までで達成される。一般的に、１当量から約３当量のリン脂質を、ホウ素化合物の各ホウ素原子と反応させる。リン脂質の当量を、リン脂質中のリン原子の数により決定する。ホウ素化合物の当量を、ホウ素化合物中のホウ素原子の数により決定する。リン脂質とさらなる成分の組み合わせの場合、ホウ素化合物中の１つの原子を、１〜約３当量のこの組み合わせと反応させる。この組み合わせの当量を、リン脂質およびさらなる成分の総当量により決定する。多くの上述のエクストリームプレッシャー剤ならびに腐食阻害剤および酸化阻害剤もまた、抗磨耗（ａｎｔｉｗｅａｒ）剤として使用する。
【０１７８】
流動点降下剤は、本明細書に記載の潤滑油中にしばしば含められる添加剤である。有用な流動点降下剤の例は、ポリメタクリレート；ポリアクリレート；ポリアクリルアミド；ハロパラフィンろうおよび芳香族化合物の縮合生成物；ビニルカルボキシレートポリマー；およびジアルキルフマレート、脂肪酸のビニルエステル、およびアルキルビニルエーテルのポリマーである。本発明の目的のために有用な流動点降下剤、それらの調製のための技術、およびそれらの使用は、以下に記載される：米国特許第２，３８７，５０１号；同第２，０１５，７４８号；同第２，６５５，４７９号；同第１，８１５，０２２号；同第２，１９１，４９８号；同第２，６６６，７４６号；同第２，７２１，８７７号；同第２，７２１，８７８号；および同第３，２５０，７１５号（これらを、それらの関連の開示について本明細書中で参考として援用する）。
【０１７９】
消泡剤が、安定した気泡の形成を低減または阻止するために使用される。代表的な消泡剤としては、シリコーンまたは有機ポリマーが挙げられる。さらなる消泡剤組成物は、Ｈｅｎｒｙ  Ｔ．Ｋｅｒｎｅｒによる「Ｆｏａｍ  Ｃｏｎｔｒｏｌ  Ａｇｅｎｔｓ」（Ｎｏｙｅｓ  Ｄａｔａ  Ｃｏｒｐｏｒａｔｉｏｎ、１９７６）、第１２５〜１６２頁に記載される。
【０１８０】
（潤滑剤）
先に記載されたように、上記の成分は、潤滑粘性の多様な油に基づく種々の潤滑剤（天然または合成の潤滑油およびその混合物を含む）中で使用され得る。これらの潤滑剤としては、スパーク点火および圧縮点火した内燃機関（自動車エンジンおよびトラックエンジン、二サイクルエンジン、航空ピストンエンジン、船舶ディーゼルエンジンおよび鉄道ディーゼルエンジンなどを含む）のためのクランク室の潤滑油が挙げられる。これらはまた、天然ガスエンジン、定置電力エンジン（ｓｔａｔｉｏｎａｒｙ  ｐｏｗｅｒ  ｅｎｇｉｎｅ）およびタービンなどにおいて使用され得る。オートマチックトランスミッション流体またはマニュアルトランスミッション流体、トランセクシル（ｔｒａｎｓｅｘｌｅ）潤滑剤、ギア潤滑剤、開放系および閉鎖系の両方について、トラクター潤滑剤、金属加工（ｍｅｔａｌ−ｗｏｒｋｉｎｇ）潤滑剤、油圧油および他の潤滑油、ならびにグリース組成物もまた、本発明の組成物の中に組み込ませることが有益であり得る。それらはまた、ワイヤーロープ、ウォーキングカム（ｗａｌｋｉｎｇ  ｃａｍ）、滑斜面、さく岩機、チェーンおよびコンベヤーベルト、ウォームギア、ベアリング、ならびにレール適用およびフランジ適用のための潤滑剤において使用され得る。
【０１８１】
濃縮物は、完全に処方された潤滑剤を調製する際に使用される潤滑剤成分を含み得る。濃縮剤はまた、実質的に不活性な有機希釈剤（これは、灯油、鉱物蒸留物、または以下に考察される潤滑粘性の１つ以上のオイルを含む）を含み得る。１つの実施形態では、濃縮物は、約０．０１重量％〜約９０重量％まで、または約０．１重量％〜約８０重量％まで、または約１重量％〜約７０重量％までの上記成分を含む。
【０１８２】
１つの実施形態では、潤滑組成物は、約２重量％未満、または約１．５重量％未満、または約１．０重量％未満、または約０．５重量％未満の、ポリイソブテニル置換無水コハク酸およびポリアルキレンポリアミンの反応生成物を含む。別の実施形態では、潤滑組成物（例えば、ギア潤滑剤）は、２重量％未満、または１．５重量％未満、または１重量％未満の分散剤（例えば、本明細書中に記載される分散剤）を含む。分散剤としては、カルボン酸分散剤、アミン分散剤、マンニッヒ分散剤、処置後分散剤、およびポリマー性分散剤が挙げられる。
【０１８３】
本発明の潤滑組成物および方法は、天然の潤滑オイルまたは合成の潤滑オイルおよびこれらの混合物を含む潤滑粘度のオイルを利用する。天然のオイルは、動物性オイル、植物性オイル、鉱質潤滑オイル、および溶媒または酸処理した鉱質オイルを含む。合成潤滑オイルは、炭化水素オイル（ポリαオレフィン）、ハロー置換された炭化水素オイル、アルキレンオキシドポリマー、ジカルボン酸およびポリオールのエステル、リン含有酸のエステル、重合体テトラヒドロフランおよびシリコンベースのオイルを含む。天然のまたは合成のいずれかの精製されていないオイル、精製されたオイル、および再精製されたオイルは、本発明の組成物に用いられ得る。潤滑粘度のオイルの記述は、潤滑粘度のオイルのこの開示が本明細書中で参考として援用される米国特許第４，５８２，６１８号（第２欄、第３７行から第３欄、第６３行、総括）に存在する。
【０１８４】
１つの実施形態において、潤滑粘度のオイルまたは潤滑粘度のオイルの混合物は、１００℃で少なくとも約３．５ｃＳｔ、または少なくとも約４．０ｃＳｔの動粘性係数（ｋｉｎｅｍａｔｉｃ  ｖｉｓｃｏｓｉｔｙ）を有する潤滑組成物を提供するように選択される。１つの実施形態において、潤滑組成物は、少なくとも約ＳＡＥ６５，または少なくとも約ＳＡＥ７５以上のＳＡＥギア粘度数を有する。潤滑組成物はまた、ＳＡＥ７５Ｗ−８０、７５Ｗ−９０、７５Ｗ−９０、または８０Ｗ−９０のようないわゆるマルチグレード（ｍｕｌｔｉｇｒａｄｅ）な格付（ｒａｔｉｎｇ）を有し得る。マルチグレードな潤滑剤は、上記の潤滑剤の等級（ｇｒａｄｅ）を提供するために潤滑粘度のオイルを用いて処方される粘性添加物（ｉｍｐｒｏｖｅｒ）を含み得る。有用な粘性添加物は、以下を含むが、それらに限定されない：水酸化ゴム（例えば、スチレンブタジエンゴムまたはスチレンイソプレンゴム）を含むポリオレフィン（例えば、エチレンプロピレンコポリマー、またはポリブチレンゴム）；またはポリメタクリレートを含むポリアクリレート。好ましい粘性添加物は、ポリオレフィンもしくはポリメタクリレート、またはポリメタクリレート由来である。市販される粘性添加物は、以下を含む：Ｒｏｈｍ＆Ｈａａｓより入手可能なＡｃｒｙｌｏｉｄTM粘性添加物；Ｓｈｅｌｌ  Ｃｈｅｍｉｃａｌより入手可能なＳｈｅｌｌｖｉｓTMゴム；およびＴｈｅ  Ｌｕｂｒｉｚｏｌ  Ｃｏｒｐｏｒａｔｉｏｎより入手可能なＬｕｂｒｉｚｏｌ  ３１７４。
【０１８５】
以下の実施例は、本発明の成分を含む潤滑組成物に関する。
【０１８６】
（実施例Ｉ）
潤滑組成物は、五酸化リンをＡｌｆｏｌ  ８−１０アルコール混合物と反応することによって調製されるリン酸ヒドロカルビルのＰｒｉｍｅｎｅ  ８１Ｒアミン塩の１．５重量％；例Ｓ−１の有機ポリスルフィドの３．７重量％；および例Ｐ−３の生成物の１．２％を、ＳＡＥ８０Ｗ−９０潤滑オイル混合物中に組み込むことによって調製される。
【０１８７】
（実施例ＩＩ）
潤滑組成物は、実施例Ｉのホスフェートの１．２重量％、例Ｓ−１のポリスルフィドの３．２重量％、および無水ポリブテニル（Ｍｎ＝９５０）コハク酸をポリアミンボトム（ｂｏｔｔｏｍ）と反応して、さらにホウ酸と反応させられる中間体を形成することによって調製されるホウ酸化分散剤の６７重量％を含むオイル溶液の１．２重量％（このオイル溶液は、２．３％の窒素および１．９％のホウ素を含む）を７５Ｗ−９０潤滑オイル混合物中に組み込むことによって調製される。
【０１８８】
（実施例ＩＩＩ）
潤滑組成物は、ａ．２％の実施例Ｉ−３の生成物が、潤滑オイル混合物中にさらに含まれることを除いて、実施例Ｉにおいて記載されるように調製される。
【０１８９】
（実施例ＩＶ）
潤滑組成物は、０．８重量％の実施例ＩＩのホウ酸化分散剤が、オイル混合物中にさらに含まれることを除いて、実施例ＩＩＩにおいて記載されるように調製される。
【０１９０】
（実施例Ｖ〜ＶＩＩＩ）
表１は、本発明の成分を含む潤滑組成物のさらなる実施例を含む。この潤滑組成物は、この成分をＳＡＥ  ８０Ｗ−９０潤滑オイル混合物に組み入れることにより調製される。
【０１９１】
【化５】
2010196076.tif 000006
本発明が、その好ましい実施形態に関連して説明されているが、その種々の改変は、本明細書を読めば当業者に対して明らかであることが理解されるべきである。従って、本明細書に開示される本発明は、添付された特許請求の範囲内であるものとしてそのような改変を包含することを意図されると理解されるべきである。
本発明はまた、以下の項目を提供する。
（項目１）  潤滑粘度を有する主要量のオイル、ギアまたはトランスミッションオイルパッケージおよび、少なくとも１つの飽和脂肪リン酸エステルまたは塩を含有するトップトリートメントのブレンドを含む潤滑組成物であって、該潤滑組成物は、飽和脂肪ホスファイトを含有しない、組成物。
（項目２）  （Ｂ）がＧＬ４またはＧＬ５ギアオイルパッケージである、項目１に記載の組成物。
（項目３）  前記飽和脂肪リン酸エステルまたは塩が、約４〜約３０個の炭素原子を含むヒドロカルビル基を１個以上有する、項目１に記載の組成物。
（項目４）  前記飽和脂肪リン酸エステルまたは塩が、約５〜約１２個の炭素原子を含むヒドロカルビル基を１個以上有する、項目１に記載の組成物。
（項目５）  前記飽和脂肪リン酸エステルまたは塩が、ジヒドロカルビルホスフェートもしくはトリヒドロカルビルホスフェートである、項目１に記載の組成物。
（項目６）  前記飽和脂肪リン酸エステルまたは塩が、モノヒドロカルビルホスフェートアミンもしくはジヒドロカルビルホスフェートアミンまたは金属塩である、項目１に記載の組成物。
（項目７）  前記金属塩がアルカリ金属またはアルカリ土類金属から誘導される、項目６に記載の組成物。
（項目８）  前記塩の金属が、亜鉛、カルシウムまたはマグネシウムである、項目６に記載の組成物。
（項目９）  前記塩がアミンから誘導される、項目６に記載の組成物。
（項目１０）  前記トップトリートメントがさらに、脂肪イミダゾリンを少なくとも１つ、または脂肪酸とポリアミンの反応生成物を少なくとも１つ含む、項目１に記載の組成物。
（項目１１）  前記脂肪イミダゾリンおよび前記脂肪酸が、８〜約３０個の炭素原子を有する基を少なくとも１つ有する、項目１０に記載の組成物。
（項目１２）  前記トップトリートメントがさらに、少なくとも１つのホウ酸化分散剤を含む、項目１に記載の組成物。
（項目１３）  前記ホウ酸化分散剤が、ヒドロカルビル置換カルボン酸アシル化剤、ポリアミンおよびホウ素化合物のホウ酸化反応生成物である、項目１２に記載の組成物。
（項目１４）  前記トップトリートメントがさらに、ホウ酸化分散剤を少なくとも１つ、および脂肪イミダゾリンを少なくとも１つ、または脂肪族カルボン酸とポリアミンの反応生成物を少なくとも１つ含む、項目１に記載の組成物。
（項目１５）  潤滑粘度を有する主要量のオイル、少なくとも１つの飽和脂肪リン酸エステルまたは塩、少なくとも１つのポリスルフィド、および少なくとも１つのリン含有耐磨耗剤またはエクストリームプレッシャー剤（極圧剤）を含む潤滑組成物であって、該潤滑組成物は、飽和脂肪ホスファイトを含有しない、組成物。
（項目１６）  項目１５に記載の組成物であって、前記有機ポリスルフィド（Ｂ）が以下の式：
Ｒ”1Ｒ”2Ｃ＝ＣＲ”3Ｒ”4
によって示される不飽和化合物から調製され、ここで各Ｒ”1、Ｒ”2、Ｒ”3およびＲ”4は独立して、水素、ヒドロカルビル、−Ｃ（Ｒ”5）3、−ＣＯＯＲ”5、−ＣＯＮ（Ｒ”5）2、−ＣＯＯＮ（Ｒ”5）4、−ＣＯＯＭ、−ＣＮ、−Ｘ、−ＹＲ”5または−Ａｒであり、ここで、各Ｒ”5は、独立して、水素またはヒドロカルビル基であり、ただし、任意の２個のＲ”5基は、ヒドロカルビレンまたは置換ヒドロカルビレンであり得、これによって約１２個までの炭素原子の環が形成され；Ｍは１当量の金属カチオンであり；Ｘはハロゲンであり；Ｙは酸素または二価の硫黄であり；Ａｒは、約１２個までの炭素原子を有するアリールまたは置換アリール基である、組成物。
（項目１７）  各Ｒ”1、Ｒ”2、Ｒ”3およびＲ”4は独立して、水素またはヒドロカルビル基である、項目１６に記載の組成物。
（項目１８）  前記有機ポリスルフィドが、２〜約８個の炭素原子を有するオレフィンから調製される、項目１５に記載の組成物。
（項目１９）  前記リン含有耐摩耗剤またはエクストリームプレッシャー剤はリン酸エステルであって、該リン酸エステルは、ジチオリン酸をエポキシドと反応させて、中間体を形成し、そして該中間体をさらにリン含有酸または無水物と反応させることによって調製される、項目１５に記載の組成物。
（項目２０）  前記リン酸エステルをさらにアンモニアまたはアミンと反応させる、項目１９に記載の組成物。
（項目２１）  前記リン酸エステルが、リン含有酸または無水物あるいはその塩を少なくとも１つのアルコールと反応させることによって調製され、該少なくとも１つのアルコールが１〜約３０個の炭素原子を含有する、項目１９に記載の組成物。
（項目２２）  前記リン含有耐摩耗剤またはエクストリームプレッシャー剤が、独立して、１〜約６個の炭素原子を各ヒドロカルビル基に有する低級ヒドロカルビルホスファイトである、項目１５に記載の組成物。
（項目２３）  前記リン含有耐摩耗剤またはエクストリームプレッシャー剤が、リン含有酸を不飽和化合物と反応させることによって調製される、リン含有カルボン酸アミド、酸、エステル、またはエーテルである、項目１５に記載の組成物。
（項目２４）  前記リン含有酸がジチオリン酸である、項目２３に記載の組成物。
（項目２５）  前記不飽和化合物が、アクリルアミド、Ｎ，Ｎ’−メチレンビスアクリルアミド、メタクリルアミド、およびクロトンアミドからなる群から選択される不飽和アミドである、項目２４に記載の組成物。
（項目２６）  前記不飽和化合物が、以下の式：
Ｒ13Ｃ＝Ｃ（Ｒ14）Ｃ（Ｏ）ＯＲ15、またはＲ15Ｏ−（Ｏ）Ｃ−ＨＣ＝ＣＨ−Ｃ（Ｏ）ＯＲ15、のうちの１つによって示される不飽和酸またはエステルであり、ここで、各Ｒ13およびＲ15は、独立して、水素、または１〜約１８個の炭素原子を有するヒドロカルビル基であり、Ｒ14は、水素、または１〜約６個の炭素原子を有するアルキル基である、項目２３に記載の組成物。
（項目２７）  前記不飽和化合物が、メチル−、エチル−、ブチル−、ヘキシル−、または２−エチルヘキシル−アクリレート、−メタクリレート、またはマレアートからなる群から選択される不飽和エステルである、項目２３に記載の組成物。
（項目２８）  前記不飽和化合物が、式Ｒ16−ＣＨ2＝ＣＨ−ＯＲ17で示されるビニルエーテルである項目２３に記載の組成物であって、ここで、Ｒ16は、水素または１〜約３０個までの炭素原子を有するヒドロカルビル基であり、Ｒ17は１〜約３０個までの炭素原子を有する、ヒドロカルビル基である、組成物。
（項目２９）  前記不飽和化合物が、式Ｒ18ＣＨ＝ＣＨ−Ｏ（Ｏ）ＣＲ19で示されるビニルエステルである項目２３に記載の組成物であって、ここで、Ｒ18が水素、または１〜約３０個の炭素原子を有するヒドロカルビル基であり、そしてＲ19が１〜約３０個の炭素原子を有する、ヒドロカルビル基である、組成物。
（項目３０）  さらに、少なくとも1つのホウ酸化オーバーベーススルホネート、カルボキシレート、またはフェネートを含む、項目１５に記載の組成物。
（項目３１）  ギアまたはトランスミッション潤滑剤の制限されたスリップ特性を改善するプロセスであって、該プロセスが以下の工程：
（１）少なくとも１つの飽和脂肪リン酸エステルまたは塩を含むトップトリートメントを提供する工程、および
（２）該トップトリートメントをギアまたはトランスミッションオイルパッケージおよび潤滑粘度を有する主要量のオイルに添加する工程であって、ここで該ギアまたはトランスミッションオイルパッケージが飽和脂肪ホスファイトを含まない、工程、
を包含する、プロセス。
（項目３２）  項目３１に記載のプロセスであって、前記トップトリートメントがさらに、脂肪イミダゾリンを少なくとも１つ、またはポリアルキレンポリアミン中の脂肪族カルボン酸の反応生成物を少なくとも１つ含む、プロセス。
（項目３３）  前記トップトリートメントがさらに、少なくとも１つのホウ酸化分散剤を含む、項目３１に記載のプロセス。
（項目３４）  制限されたスリップ性能を提供する方法であって、項目１に記載の潤滑組成物をディファレンシャルまたはトランスミッションに導入し、該ディファレンシャルまたはトランスミッションを作動させる工程を包含する、方法。
（項目３５）  制限されたスリップ性能を提供する方法であって、項目１５に記載の潤滑組成物をディファレンシャルまたはトランスミッションに導入し、該ディファレンシャルまたはトランスミッションを作動させる工程を包含する、方法。